(57)【要約】【課題】温度や水分による劣化が抑制され、無機ガラス基材と所定のフィルムとの接着性に優れたレンズを提供する。【解決手段】本発明のレンズ（１０ａ）は、熱可塑性ポリエステルまたは熱可塑性ポリカーボネートからなるフィルム（１２）と、フィルム（１２）の少なくとも一方の面上に形成された、ヒドロキシル基を有する化合物由来の構成単位と芳香族ジイソシアネート由来の構成単位とからなるウレタン樹脂を含む第１層（１４ａおよび／または１４ｂ）と、前記第１層とは異なる（チオ）ウレタン樹脂、エポキシ樹脂、（ウレタン）ウレア樹脂から選ばれる樹脂を含む第２層（１６ａおよび／または１６ｂ）と、無機ガラス製レンズ基材（１８ａおよび／または１８ｂ）と、が順に積層されてなる。【選択図】図１
2017211547.tif 000002
【特許請求の範囲】
【請求項１】
熱可塑性ポリエステルまたは熱可塑性ポリカーボネートからなるフィルムと、
前記フィルムの少なくとも一方の面上に形成された、ヒドロキシル基を有する化合物由来の構成単位と芳香族ジイソシアネート由来の構成単位とからなるウレタン樹脂を含む第１層と、
前記第１層とは異なる（チオ）ウレタン樹脂、エポキシ樹脂、（ウレタン）ウレア樹脂から選ばれる樹脂を含む第２層と、
無機ガラス製レンズ基材と、が順に積層されてなる、レンズ。
【請求項２】
前記フィルムの両面上に、
前記第１層と、
前記第２層と、
前記無機ガラス製レンズ基材と、
が順に積層されてなる、請求項１に記載のレンズ。
【請求項３】
前記フィルムの一方の面上に、前記第１層と、前記第２層と、前記無機ガラス製レンズ基材と、が順に積層され、
前記フィルムの他方の面上に、前記第１層と、前記第２層と、プラスチックレンズ基材と、が順に積層されてなる、請求項１に記載のレンズ。
【請求項４】
前記プラスチックレンズ基材は、
２，４−トリレンジイソシアネート、２，６−トリレンジイソシアネート、ジフェニルメタンジイソシアネート、ｍ−キシリレンジイソシアネート、イソホロンジイソシアネート、ヘキサメチレンジイソシアネート、２，５−ビス（イソシアナトメチル）ビシクロ−[２．２．１]−ヘプタン、２，６−ビス（イソシアナトメチル）ビシクロ−[２．２．１]−ヘプタン、１，３−ビス（イソシアナトメチル）シクロヘキサン、１，４−ビス（イソシアナトメチル）シクロヘキサン、ビス（４−イソシアナトシクロへキシル）メタン、および１，５−ペンタメチレンジイソシアネートよりなる群から選択される少なくとも１種と、
ペンタエリスリトールテトラキス（３−メルカプトプロピオネート）、ペンタエリスリトールテトラキス（２−メルカプトアセテート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンよりなる群から選択される少なくとも１種と、を重合させたチオウレタン樹脂、
アリル樹脂、（メタ）アクリル樹脂、ポリカーボネート樹脂、ポリアミド樹脂、（ウレタン）ウレア樹脂、およびエピスルフィド樹脂
よりなる群から選択される少なくとも１種の樹脂を含む、請求項３に記載のレンズ。
【請求項５】
前記プラスチックレンズ基材の前記第２層に対向する面と反対側の面にコーティング層を有する、請求項３または４に記載のレンズ。
【請求項６】
前記フィルムの一方の面上に、
前記第１層と、
前記第２層と、
前記無機ガラス製レンズ基材と、が順に積層されてなる、請求項１に記載のレンズ。
【請求項７】
前記フィルムの他方の面に、コーティング層を有する請求項６に記載のレンズ。
【請求項８】
前記第１層のウレタン樹脂の前記構成単位であるヒドロキシル基を有する化合物由来の前記構成単位が、ヒドロキシル基を有する化合物由来の構成単位と芳香族ジカルボン酸由来の構成単位とからなる芳香族ポリエステルポリオール、トリメチロールプロパン、および末端に水酸基を有するポリブタジエンよりなる群から選択される少なくとも１種の化合物由来の構成単位であり、
前記第１層のウレタン樹脂の前記構成単位である芳香族ジイソシアネート由来の前記構成単位が、トリレンジイソシアネート、ジフェニルメタンジイソシアネート、およびこれらの化合物の一部あるいは全てがウレタン変性された化合物よりなる群から選択される少なくとも１種の化合物由来の構成単位である、
請求項１〜７のいずれかに記載のレンズ。
【請求項９】
ヒドロキシル基を有する化合物由来の前記構成単位が、トリメチロールプロパン由来の構成単位であり、芳香族イソシアネート由来の前記構成単位がトリレンジイソシアネート由来の構成単位である請求項８に記載のレンズ。
【請求項１０】
ヒドロキシル基を有する化合物由来の前記構成単位が、末端に水酸基を有するポリブタジエン由来の構成単位であり、芳香族イソシアネート由来の前記構成単位が一部あるいは全てがウレタン変性されたジフェニルメタンジイソシアネート由来の構成単位である請求項８に記載のレンズ。
【請求項１１】
前記第２層は、前記第１層に含まれるウレタン樹脂以外のウレタン樹脂またはチオウレタン樹脂を含む接着層である、請求項１〜１０のいずれかに記載のレンズ。
【請求項１２】
前記フィルムが偏光フィルムである請求項１〜１１のいずれかに記載のレンズ。
【請求項１３】
熱可塑性ポリエステルまたは熱可塑性ポリカーボネートからなるフィルムの少なくとも一方の面に、ヒドロキシル基を有する化合物由来の構成単位と芳香族ジイソシアネート由来の構成単位とからなるウレタン樹脂を含む第１層を形成する工程と、
前記第１層上に、該第１層とは異なる（チオ）ウレタン樹脂、エポキシ樹脂、（ウレタン）ウレア樹脂から選ばれる樹脂を含む第２層を形成する工程と、
前記第２層上に無機ガラス製レンズ基材を積層する工程と、
を含むレンズの製造方法。
【請求項１４】
前記第１層を形成する前記工程は、前記フィルムの両面上に、前記第１層を形成する工程を含む、請求項１３に記載のレンズの製造方法。
【請求項１５】
前記第１層を形成する前記工程は、前記フィルムの両面上に、前記第１層を形成する工程を含み、
前記第２層を形成する前記工程は、２つの前記第１層上に、それぞれ前記第２層を形成する工程を含み、
前記第２層上に前記無機ガラス製レンズ基材を積層する前記工程は、一方の前記第２層上に前記無機ガラス製レンズ基材を積層する工程であり、
さらに、他方の前記第２層上にプラスチックレンズ基材を積層する工程を備える、請求項１３または１４に記載のレンズの製造方法。
【請求項１６】
前記プラスチックレンズ基材は、
２，４−トリレンジイソシアネート、２，６−トリレンジイソシアネート、ジフェニルメタンジイソシアネート、ｍ−キシリレンジイソシアネート、イソホロンジイソシアネート、ヘキサメチレンジイソシアネート、２，５−ビス（イソシアナトメチル）ビシクロ−[２．２．１]−ヘプタン、２，６−ビス（イソシアナトメチル）ビシクロ−[２．２．１]−ヘプタン、１，３−ビス（イソシアナトメチル）シクロヘキサン、１，４−ビス（イソシアナトメチル）シクロヘキサン、ビス（４−イソシアナトシクロへキシル）メタン、１，５−ペンタメチレンジイソシアネートよりなる群から選択される少なくとも１種と、
ペンタエリスリトールテトラキス（３−メルカプトプロピオネート）、ペンタエリスリトールテトラキス（２−メルカプトアセテート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタンよりなる群から選択される少なくとも１種と、を重合させたチオウレタン樹脂、
アリル樹脂、（メタ）アクリル樹脂、ポリカーボネート樹脂、ポリアミド樹脂、（ウレタン）ウレア樹脂、およびエピスルフィド樹脂
よりなる群から選択される少なくとも１種の樹脂を含む、請求項１５に記載のレンズの製造方法。
【請求項１７】
前記プラスチックレンズ基材の前記第２層と対向する面と反対側の面にコーティング層を形成する工程を含む、請求項１５または１６に記載のレンズの製造方法。
【請求項１８】
前記第１層を形成する前記工程は、前記フィルムの一方の面に前記第１層を形成する工程である、請求項１３に記載のレンズの製造方法。
【請求項１９】
さらに、前記フィルムの他方の面にコーティング層を形成する工程を含む、請求項１８に記載のレンズの製造方法。
【請求項２０】
前記第１層のウレタン樹脂の前記構成単位であるヒドロキシル基を有する化合物由来の前記構成単位が、ヒドロキシル基を有する化合物由来の構成単位と芳香族ジカルボン酸由来の構成単位とからなる芳香族ポリエステルポリオール、トリメチロールプロパン、および末端に水酸基を有するポリブタジエンよりなる群から選択される少なくとも１種の化合物由来の構成単位であり、
前記第１層のウレタン樹脂の前記構成単位である芳香族ジイソシアネート由来の前記構成単位が、トリレンジイソシアネート、ジフェニルメタンジイソシアネート、およびこれらの化合物の一部あるいは全てがウレタン変性された化合物よりなる群から選択される少なくとも１種の化合物由来の構成単位である、
請求項１３〜１９のいずれかに記載のレンズの製造方法。
【請求項２１】
ヒドロキシル基を有する化合物由来の前記構成単位が、トリメチロールプロパン由来の構成単位であり、芳香族イソシアネート由来の前記構成単位がトリレンジイソシアネート由来の構成単位である請求項２０に記載のレンズの製造方法。
【請求項２２】
ヒドロキシル基を有する化合物由来の前記構成単位が、末端に水酸基を有するポリブタジエン由来の構成単位であり、芳香族イソシアネート由来の前記構成単位が一部あるいは全てがウレタン変性されたジフェニルメタンジイソシアネート由来の構成単位である請求項２０に記載のレンズの製造方法。
【請求項２３】
前記フィルムの面上に前記第１層を形成する工程の前に、
前記フィルムの表面に、ガス処理、薬液処理、コロナ放電処理、プラズマ処理、紫外線照射処理、電子線照射処理、粗面化処理、および火炎処理よりなる群から選択される少なくとも１種の前処理を行う工程を含む、請求項１３〜２２のいずれかに記載のレンズの製造方法。
【請求項２４】
前記フィルムが偏光フィルムである請求項１３〜２３のいずれかに記載のレンズの製造方法。
【発明の詳細な説明】
【技術分野】
【０００１】
本発明は、レンズおよびその製造方法に関する。詳しくは、無機ガラス製レンズ基材を用いたレンズ及びその製造方法に関する。
【背景技術】
【０００２】
従来メガネレンズは無機ガラス製が主流であったが、近年は、軽量で、割れにくく安全性が高く、染色が容易でファッション性の高いプラスチック製に置き換わってきている。特に屈折率の高いプラスチック素材が登場してからはこの動きが顕著である。しかしながら、透明性や光学的均質性のような光学的な性能は、プラスチックよりも無機ガラスの方が優れているため、無機ガラス製メガネレンズの需要も依然として健在である。
【０００３】
メガネ用偏光レンズにおいても、無機ガラス製の需要は堅調であり、偏光フィルムと、該偏光フィルムの少なくとも一方の面に積層された無機ガラス基材とからなる無機ガラス製偏光レンズが知られている。
【０００４】
特許文献１には、調光レンズと白玉レンズの間に偏光フィルムを挟み込んで積層・接着したサングラス用の調光・偏光レンズが開示されている。
【０００５】
特許文献２には、偏光フィルムの両面に、接着層を介して２つの無機ガラス製レンズ基材を貼り合わせた眼鏡用レンズが開示されている。接着剤としては、アクリル樹脂系紫外線硬化型接着剤、ウレタン樹脂系接着剤、変成シリコーン樹脂系接着剤が記載されている。
特許文献３には、偏光膜の両面に、無機ガラス製レンズ基材と樹脂レンズ基材とを貼り合わせた偏光レンズが開示されている。
【０００６】
特許文献４には、薄膜層の両面に接着剤を介してガラスレンズが積層されたガラスレンズが開示されている。薄膜層は、ポリカーボネート、ナイロン、ポリエチレンテレフタレートポリマー等からなり、接着剤としては、エポキシまたはポリウレタンタイプの接着剤が記載されている。なお、特許文献４には偏光レンズについては開示されていない。
【０００７】
特許文献５には、熱可塑性ポリエステルからなる偏光フィルムの両面に、イソシアネート化合物と、活性水素化合物とを反応させて得られるチオウレタン樹脂からなる層が積層しているプラスチック偏光レンズが開示されている。
【０００８】
特許文献６には、熱可塑性ポリエステルからなる偏光フィルムと、前記偏光フィルムの少なくとも一方の面に形成された、特定のウレタン樹脂を含むコート層と、前記コート層付き偏光フィルムの少なくとも前記コート層上に形成された、チオウレタン樹脂からなる基材層と、が積層しているプラスチック偏光レンズが開示されている。なお、特許文献５および６には、無機ガラス製レンズ基材については開示されていない。
【先行技術文献】
【特許文献】
【０００９】
【特許文献１】特開２０１０−２６１４３号公報
【特許文献２】特開２０１１−１７５１７６号公報
【特許文献３】特開２０１４−１０６３９８号公報
【特許文献４】特開２００４−２７９５１２号公報
【特許文献５】国際公開第２００８／０１８１６８号パンフレット
【特許文献６】国際公開第２０１３／１３２８０５号パンフレット
【発明の概要】
【発明が解決しようとする課題】
【００１０】
しかしながら、特許文献１〜３に記載の技術では、温度や水分によって偏光レンズが劣化しやすいという欠点があった。また、特許文献１〜４に記載の技術では、フィルムと無機ガラス製レンズ基材との接着性に改善の余地があった。
【課題を解決するための手段】
【００１１】
本発明者らは、このような従来技術に鑑み鋭意検討した結果、特定のフィルム及び特定のコート層と接着層により、温度や水分に強い無機ガラス製レンズが得られ、無機ガラス製レンズ基材と所定のフィルムとの接着性が改善されることを見出し、発明を完成するに至った。
即ち、本発明は以下に示すことができる。
［１］  熱可塑性ポリエステルまたは熱可塑性ポリカーボネートからなるフィルムと、
前記フィルムの少なくとも一方の面上に形成された、ヒドロキシル基を有する化合物由来の構成単位と芳香族ジイソシアネート由来の構成単位とからなるウレタン樹脂を含む第１層と、
前記第１層とは異なる（チオ）ウレタン樹脂、エポキシ樹脂、（ウレタン）ウレア樹脂から選ばれる樹脂を含む第２層と、
無機ガラス製レンズ基材と、が順に積層されてなる、レンズ。
［２］  前記フィルムの両面上に、
前記第１層と、
前記第２層と、
前記無機ガラス製レンズ基材と、
が順に積層されてなる、［１］に記載のレンズ。
［３］  前記フィルムの一方の面上に、前記第１層と、前記第２層と、前記無機ガラス製レンズ基材と、が順に積層され、
前記フィルムの他方の面上に、前記第１層と、前記第２層と、プラスチックレンズ基材と、が順に積層されてなる、［１］に記載のレンズ。
［４］  前記プラスチックレンズ基材は、
２，４−トリレンジイソシアネート、２，６−トリレンジイソシアネート、ジフェニルメタンジイソシアネート、ｍ−キシリレンジイソシアネート、イソホロンジイソシアネート、ヘキサメチレンジイソシアネート、２，５−ビス（イソシアナトメチル）ビシクロ−[２．２．１]−ヘプタン、２，６−ビス（イソシアナトメチル）ビシクロ−[２．２．１]−ヘプタン、１，３−ビス（イソシアナトメチル）シクロヘキサン、１，４−ビス（イソシアナトメチル）シクロヘキサン、ビス（４−イソシアナトシクロへキシル）メタン、および１，５−ペンタメチレンジイソシアネートよりなる群から選択される少なくとも１種と、
ペンタエリスリトールテトラキス（３−メルカプトプロピオネート）、ペンタエリスリトールテトラキス（２−メルカプトアセテート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、および２−（２，２−ビス（メルカプトメチルチオ）エチル）−１，３−ジチエタンよりなる群から選択される少なくとも１種と、を重合させたチオウレタン樹脂、
アリル樹脂、（メタ）アクリル樹脂、ポリカーボネート樹脂、ポリアミド樹脂、（ウレタン）ウレア樹脂、およびエピスルフィド樹脂
よりなる群から選択される少なくとも１種の樹脂を含む、［３］に記載のレンズ。
［５］  前記プラスチックレンズ基材の前記第２層に対向する面と反対側の面にコーティング層を有する、［３］または［４］に記載のレンズ。
［６］  前記フィルムの一方の面上に、
前記第１層と、
前記第２層と、
前記無機ガラス製レンズ基材と、が順に積層されてなる、［１］に記載のレンズ。
［７］  前記フィルムの他方の面に、コーティング層を有する［６］に記載のレンズ。
［８］  前記第１層のウレタン樹脂の前記構成単位であるヒドロキシル基を有する化合物由来の前記構成単位が、ヒドロキシル基を有する化合物由来の構成単位と芳香族ジカルボン酸由来の構成単位とからなる芳香族ポリエステルポリオール、トリメチロールプロパン、および末端に水酸基を有するポリブタジエンよりなる群から選択される少なくとも１種の化合物由来の構成単位であり、
前記第１層のウレタン樹脂の前記構成単位である芳香族ジイソシアネート由来の前記構成単位が、トリレンジイソシアネート、ジフェニルメタンジイソシアネート、およびこれらの化合物の一部あるいは全てがウレタン変性された化合物よりなる群から選択される少なくとも１種の化合物由来の構成単位である、
［１］〜［７］のいずれかに記載のレンズ。
［９］  ヒドロキシル基を有する化合物由来の前記構成単位が、トリメチロールプロパン由来の構成単位であり、芳香族イソシアネート由来の前記構成単位がトリレンジイソシアネート由来の構成単位である［８］に記載のレンズ。
［１０］  ヒドロキシル基を有する化合物由来の前記構成単位が、末端に水酸基を有するポリブタジエン由来の構成単位であり、芳香族イソシアネート由来の前記構成単位が一部あるいは全てがウレタン変性されたジフェニルメタンジイソシアネート由来の構成単位である［８］に記載のレンズ。
［１１］  前記第２層は、前記第１層に含まれるウレタン樹脂以外のウレタン樹脂またはチオウレタン樹脂を含む接着層である、［１］〜［１０］のいずれかに記載のレンズ。
［１２］  前記フィルムが偏光フィルムである［１］〜［１１］のいずれかに記載のレンズ。
［１３］  熱可塑性ポリエステルまたは熱可塑性ポリカーボネートからなるフィルムの少なくとも一方の面に、ヒドロキシル基を有する化合物由来の構成単位と芳香族ジイソシアネート由来の構成単位とからなるウレタン樹脂を含む第１層を形成する工程と、
前記第１層上に、該第１層とは異なる（チオ）ウレタン樹脂、エポキシ樹脂、（ウレタン）ウレア樹脂から選ばれる樹脂を含む第２層を形成する工程と、
前記第２層上に無機ガラス製レンズ基材を積層する工程と、
を含むレンズの製造方法。
［１４］  前記第１層を形成する前記工程は、前記フィルムの両面上に、前記第１層を形成する工程を含む、［１３］に記載のレンズの製造方法。
［１５］  前記第１層を形成する前記工程は、前記フィルムの両面上に、前記第１層を形成する工程を含み、
前記第２層を形成する前記工程は、２つの前記第１層上に、それぞれ前記第２層を形成する工程を含み、
前記第２層上に前記無機ガラス製レンズ基材を積層する前記工程は、一方の前記第２層上に前記無機ガラス製レンズ基材を積層する工程であり、
さらに、他方の前記第２層上にプラスチックレンズ基材を積層する工程を備える、［１３］または［１４］に記載のレンズの製造方法。
［１６］  前記プラスチックレンズ基材は、
２，４−トリレンジイソシアネート、２，６−トリレンジイソシアネート、ジフェニルメタンジイソシアネート、ｍ−キシリレンジイソシアネート、イソホロンジイソシアネート、ヘキサメチレンジイソシアネート、２，５−ビス（イソシアナトメチル）ビシクロ−[２．２．１]−ヘプタン、２，６−ビス（イソシアナトメチル）ビシクロ−[２．２．１]−ヘプタン、１，３−ビス（イソシアナトメチル）シクロヘキサン、１，４−ビス（イソシアナトメチル）シクロヘキサン、ビス（４−イソシアナトシクロへキシル）メタン、１，５−ペンタメチレンジイソシアネートよりなる群から選択される少なくとも１種と、
ペンタエリスリトールテトラキス（３−メルカプトプロピオネート）、ペンタエリスリトールテトラキス（２−メルカプトアセテート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタンよりなる群から選択される少なくとも１種と、を重合させたチオウレタン樹脂、
アリル樹脂、（メタ）アクリル樹脂、ポリカーボネート樹脂、ポリアミド樹脂、（ウレタン）ウレア樹脂、およびエピスルフィド樹脂
よりなる群から選択される少なくとも１種の樹脂を含む、［１５］に記載のレンズの製造方法。
［１７］  前記プラスチックレンズ基材の前記第２層と対向する面と反対側の面にコーティング層を形成する工程を含む、［１５］または［１６］に記載のレンズの製造方法。
［１８］  前記第１層を形成する前記工程は、前記フィルムの一方の面に前記第１層を形成する工程である、［１３］に記載のレンズの製造方法。
［１９］  さらに、前記フィルムの他方の面にコーティング層を形成する工程を含む、［１８］に記載のレンズの製造方法。
［２０］  前記第１層のウレタン樹脂の前記構成単位であるヒドロキシル基を有する化合物由来の前記構成単位が、ヒドロキシル基を有する化合物由来の構成単位と芳香族ジカルボン酸由来の構成単位とからなる芳香族ポリエステルポリオール、トリメチロールプロパン、および末端に水酸基を有するポリブタジエンよりなる群から選択される少なくとも１種の化合物由来の構成単位であり、
前記第１層のウレタン樹脂の前記構成単位である芳香族ジイソシアネート由来の前記構成単位が、トリレンジイソシアネート、ジフェニルメタンジイソシアネート、およびこれらの化合物の一部あるいは全てがウレタン変性された化合物よりなる群から選択される少なくとも１種の化合物由来の構成単位である、
［１３］〜［１９］のいずれかに記載のレンズの製造方法。
［２１］  ヒドロキシル基を有する化合物由来の前記構成単位が、トリメチロールプロパン由来の構成単位であり、芳香族イソシアネート由来の前記構成単位がトリレンジイソシアネート由来の構成単位である［２０］に記載のレンズの製造方法。
［２２］  ヒドロキシル基を有する化合物由来の前記構成単位が、末端に水酸基を有するポリブタジエン由来の構成単位であり、芳香族イソシアネート由来の前記構成単位が一部あるいは全てがウレタン変性されたジフェニルメタンジイソシアネート由来の構成単位である［２０］に記載のレンズの製造方法。
［２３］  前記フィルムの面上に前記第１層を形成する工程の前に、
前記フィルムの表面に、ガス処理、薬液処理、コロナ放電処理、プラズマ処理、紫外線照射処理、電子線照射処理、粗面化処理、および火炎処理よりなる群から選択される少なくとも１種の前処理を行う工程を含む、［１３］〜［２２］のいずれかに記載のレンズの製造方法。
［２４］  前記フィルムが偏光フィルムである［１３］〜［２３］のいずれかに記載のレンズの製造方法。
【発明の効果】
【００１２】
本発明のレンズによれば、無機ガラス製レンズ基材上に、特定の第１層（コート層）および第２層（接着層）を介して所定のフィルムが積層されており、温度や水分による劣化を抑制し、さらに無機ガラス製レンズ基材と所定のフィルムとの接着性を改善することができる。
【図面の簡単な説明】
【００１３】
【図１】第１の実施の形態に係るレンズを模式的に示した断面図である。
【図２】第２の実施の形態に係るレンズを模式的に示した断面図である。
【図３】第３の実施の形態に係るレンズを模式的に示した断面図である。
【発明を実施するための形態】
【００１４】
本発明のレンズは、熱可塑性ポリエステルまたは熱可塑性ポリカーボネートからなるフィルムと、前記フィルムの少なくとも一方の面上に形成された、ヒドロキシル基を有する化合物由来の構成単位と芳香族ジイソシアネート由来の構成単位とからなるウレタン樹脂を含む第１層と、
第１層とは異なる（チオ）ウレタン樹脂、エポキシ樹脂、（ウレタン）ウレア樹脂から選ばれる樹脂を含む第２層と、
無機ガラス製レンズ基材と、が順に積層されてなる。
【００１５】
そして、本発明のレンズの製造方法は、
熱可塑性ポリエステルまたは熱可塑性ポリカーボネートからなるフィルムの少なくとも一方の面に、
ヒドロキシル基を有する化合物由来の構成単位と芳香族ジイソシアネート由来の構成単位とからなるウレタン樹脂を含む第１層を形成する工程と、
前記第１層上に、該第１層とは異なる（チオ）ウレタン樹脂、エポキシ樹脂、（ウレタン）ウレア樹脂から選ばれる樹脂を含む第２層を形成する工程と、
前記第２層上に無機ガラス製レンズ基材を積層する工程と、を含む。
【００１６】
このような本発明のレンズは、以下の実施の形態を取りうる。
第１の実施形態のレンズ１０ａは、図１に示すように、
フィルム１２と、フィルム１２の両面上に順に積層された、第１層（コート層）１４ａ，１４ｂと、第２層（接着層）１６ａ，１６ｂと、無機ガラス製レンズ基材１８ａ，１８ｂと、を備える。
【００１７】
第２の実施形態のレンズ１０ｂは、図２に示すように、
フィルム１２と、フィルム１２の一方の面上に順に積層された、第１層１４ａと、第２層１６ａと、無機ガラス製レンズ基材１８ａと、を備え、
フィルム１２の他方の面上に順に積層された、第１層１４ｂと、第２層１６ｂと、プラスチックレンズ基材２０と、を備える。
【００１８】
第３の実施形態のレンズ１０ｃは、図３に示すように、
フィルム１２と、フィルム１２の一方の面上に順に積層された、第１層１４ａと、第２層１６ａと、無機ガラス製レンズ基材１８ａと、を備える。
なお、レンズの製造方法は、各実施形態において説明する。
【００１９】
以下、図面を用いて、本発明のレンズを第１〜第３の実施形態により説明する。なお、すべての図面において、同様な構成要素には同様の符号を付し、適宜説明を省略する。
【００２０】
［第１の実施形態］
［レンズ］
図１に示すように、本実施形態のレンズ１０ａは、
フィルム１２と、
フィルム１２の両面に形成された、ヒドロキシル基を有する化合物由来の構成単位と芳香族ジイソシアネート由来の構成単位とからなるウレタン樹脂を含む第１層（コート層）１４ａ，１４ｂと、
第１層とは異なる（チオ）ウレタン樹脂、エポキシ樹脂、（ウレタン）ウレア樹脂から選ばれる樹脂を含む第２層（接着層）１６ａ，１６ｂと、
無機ガラス製レンズ基材１８ａ，１８ｂと、が順に積層してなる。
このようなレンズ１０ａは、無機ガラス製レンズ基材と所定のフィルムとの接着性に優れる。
【００２１】
フィルム１２としては、偏光フィルム、調光フィルム、着色フィルム、特定波長カットフィルム等を挙げることができ、本実施形態においては偏光フィルムであることが好ましい。フィルム１２として偏光フィルムを用いる場合、本実施形態のレンズは偏光レンズとして用いることができる。
【００２２】
フィルム１２を構成する樹脂としては、熱可塑性ポリエステル、熱可塑性ポリカーボネートが挙げられる。耐水性、耐熱性および成形加工性の観点から、熱可塑性ポリエステルが好ましい。
フィルム１２の厚さは通常１０〜５００μｍの範囲である。
【００２３】
熱可塑性ポリエステルフィルムは、例えば、特開２００２−２６７８４１号公報に開示されている、熱可塑性ポリエステルをマトリックスとするフィルム等が挙げられる。熱可塑性ポリエステルとして具体的には、ポリエチレンテレフタレート、ポリエチレンナフタレート、及びポリブチレンテレフタレート等を用いることができ、耐水性、耐熱性および成形加工性の観点からポリエチレンテレフタレートが特に好ましい。熱可塑性ポリエステルには、共重合成分を添加する等の手法で変性されたものも含まれる。
【００２４】
偏光フィルムは、熱可塑性樹脂に二色性色素をブレンドし、押出し成形の後に一軸方向に延伸させることにより得ることができる。
【００２５】
本実施形態で用いる二色性色素としては、公知の色素が使用される。例えば、特開昭６１−０８７７５７号公報、特開昭６１−２８５２５９号公報、特開昭６２−２７０６６４号公報、特開昭６２−２７５１６３号公報、特開平１−１０３６６７号公報等に開示されている。具体的には、アントラキノン系、キノフタロン系、アゾ系等の色素が挙げられる。二色性色素としては、熱可塑性樹脂の成形に耐える耐熱性を有するものが好ましい。
【００２６】
無機ガラス製レンズ基材１８ａ，１８ｂは、メガネレンズ用に使用されるものであれば使用できるが、硝酸カリにて化学強化を行ったうえで使用することが多い。
【００２７】
フィルムを積層する面と反対側の面に反射防止コートやミラーコートを施した無機ガラス製レンズ基材を用いてもよい。また、フォトクロミック性能を付与するための金属を含有した無機ガラス製レンズ基材を使用してもよい。
以下に、本実施形態のレンズ１０ａの製造方法について説明する。
【００２８】
［レンズの製造方法］
本実施形態のレンズ１０ａの製造方法は以下の工程を備える。
工程（ａ）：熱可塑性ポリエステルまたは熱可塑性ポリカーボネートからなるフィルム１２の両面に、第１層（コート層）１４ａ，１４ｂを形成する。
工程（ｂ）：第１層１４ａ，１４ｂ上に、重合性組成物を塗布し、第２層（接着層）１６ａ，１６ｂを形成する。
工程（ｃ）：第２層１６ａ，１６ｂ上に無機ガラス製レンズ基材１８ａ，１８ｂを積層する。
以下、各工程に沿って順に説明する。
【００２９】
＜工程（ａ）＞
本工程においては、熱可塑性ポリエステルまたは熱可塑性ポリカーボネートからなるフィルム１２の両面に、ヒドロキシル基を有する化合物由来の構成単位と芳香族ジイソシアネート由来の構成単位とからなるウレタン樹脂を含む第１層１４ａ，１４ｂを形成する。第１層１４ａに含まれる樹脂は、第１層１４ｂに含まれる樹脂と同一でも異なっていてもよい。
【００３０】
本工程（ａ）の前に、フィルム１２の表面に、ガス処理又は薬液処理などの薬品処理、コロナ放電処理、プラズマ処理、紫外線照射処理、電子線照射処理、粗面化処理、火炎処理、などから選ばれる１種又は２種以上の前処理を行うことができる。当該処理により、フィルム１２と第１層１４ａ，１４ｂとの密着性が改善される。
【００３１】
また、本工程（ａ）の前に、フィルム１２を、熱可塑性樹脂の融点以下の温度条件下で附形する工程を、有していてもよい。あるいは、当該附形工程を、第１層（コート層）を形成した後（工程（ａ）の後）に行ってもよい。
【００３２】
フィルムの附形は、好ましくは、樹脂のガラス転移温度＋５℃以上、樹脂のガラス転移温度＋１００℃以下の温度条件下、さらに好ましくは樹脂のガラス転移温度＋５℃以上、樹脂のガラス転移温度＋８０℃以下の温度条件下、特に好ましくは樹脂のガラス転移温度＋５℃以上、樹脂のガラス転移温度＋７０℃以下の温度条件下で行うことができる。フィルムの附形方法は、上記温度にフィルムを加熱しつつ所望の曲率の形状に附形することができれば通常の方法を用いることができる。
【００３３】
フィルムが、例えばガラス転移温度７４℃、融点２５９℃のポリエチレンテレフタレートの場合には、附形は、７９℃以上、２５９℃以下、好ましくは７９℃以上、１７４℃以下、さらに好ましくは７９℃以上１５４℃以下の温度条件下、特に好ましくは７９℃以上１４４℃以下の温度条件下で行うことができる。
樹脂のガラス転移温度は、一般的にＤＳＣ（示差走査型熱量計）などを用いて測定することができる。
【００３４】
附形方法としては、真空成形、圧空成形、真空圧空成形、プレス成形等を挙げることができる。
フィルムの附形方法において、成形圧力および成形時間等の条件は、附形方法、附形の際の温度、製造機器等に合わせて適宜調整される。なお、フィルムは、金型等で附形する前に、予め加熱処理を行ってもよい。
【００３５】
工程（ａ）においては、重合性組成物をフィルム１２の両面に塗布し、フィルム１２の両面に、ヒドロキシル基を有する化合物由来の構成単位と芳香族ジイソシアネート由来の構成単位とからなるウレタン樹脂を含む第１層１４ａ，１４ｂを形成する。
本実施形態における重合性組成物としては、ヒドロキシル基を有する化合物と芳香族ジイソシアネート化合物を含む重合性組成物を用いることができる。
【００３６】
（ヒドロキシル基を有する化合物）
ヒドロキシル基を有する化合物としては、例えば、エチレングリコール、ジエチレングリコール、プロピレングリコール、ジプロピレングリコール、トリプロピレングリコール、ブチレングリコール、ネオペンチルグリコール、グリセリン、トリメチロールエタン、トリメチロールプロパン、ジトリメチロールプロパン、ブタントリオール、 １，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マニトール、ドルシトール、イディトール、グリコール、イノシトール、ヘキサントリオール、トリグリセロース、ジグリペロール、トリエチレングリコール、ポリエチレングリコール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ［５．２．１．０2,6］デカン−ジメタノール、ビシクロ［４．３．０］−ノナンジオール、ジシクロヘキサンジオール、トリシクロ［５．３．１．１］ドデカンジオール、ビシクロ［４．３．０］ノナンジメタノール、トリシクロ［５．３．１．１］ドデカン−ジエタノール、ヒドロキシプロピルトリシクロ［５．３．１．１］ドデカノール、スピロ［３．４］オクタンジオール、ブチルシクロヘキサンジオール、１，１'−ビシクロヘキシリデンジオール、シクロヘキサントリオール、マルチトール、ラクトース、末端に水酸基を有するポリブタジエン等の脂肪族ポリオール；
ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、ジ（２−ヒドロキシエトキシ）ベンゼン、ビスフェノールＡ−ビス−（２−ヒドロキシエチルエーテル）、テトラブロムビスフェノールＡ、テトラブロムビスフェノールＡ−ビス−（２−ヒドロキシエチルエーテル）、ヒドロキシル基を有する化合物由来の構成単位と芳香族ジカルボン酸由来の構成単位とからなる芳香族ポリエステルポリオール等の芳香族ポリオール；
ジブロモネオペンチルグリコール等のハロゲン化ポリオール；
エポキシ樹脂等の高分子ポリオールが挙げられる。ヒドロキシル基を有する化合物としては、これらから選択される少なくとも１種を用いることができる。
【００３７】
（芳香族ジイソシアネート化合物）
芳香族ジイソシアネート化合物としては、例えば、ジフェニルスルフィド−４，４−ジイソシアネート、トリレンジイソシアネート、ジフェニルメタンジイソシアネート、１，３−フェニレンジイソシアネート、１，４−フェニレンジイソシアネート、ジフェニルメタンジイソシアネート等が挙げられる。芳香族ジイソシアネート化合物としては、これらから選択される少なくとも１種を用いることができる。
【００３８】
芳香族ジイソシアネート化合物としては、単量体以外に、変性体および／または変性体との混合物の場合も含み、イソシアネートの変性体としては、例えば、多量体、ビウレット変性体、アロファネート変性体、オキサジアジントリオン変性体、ポリオール変性体、ウレタン変性体などが挙げられる。多量体としては、例えば、ウレットジオン、ウレトイミン、カルボジイミド等の二量体、イソシアヌレート、イミノオキサジアンジオン等の三量体以上の多量体が挙げられる。イソシアネートの変性体として、好ましくはウレタン変性イソシアネートを挙げることができ、具体的にはウレタン変性ジフェニルメタンジイソシアネートを用いることができる。
【００３９】
本実施形態においては、本発明の効果の観点から、ヒドロキシル基を有する化合物が、ヒドロキシル基を有する化合物由来の構成単位と芳香族ジカルボン酸由来の構成単位とからなる芳香族ポリエステルポリオール、トリメチロールプロパン、および末端に水酸基を有するポリブタジエンよりなる群から選択される少なくとも１種であり、
芳香族ジイソシアネート化合物が、トリレンジイソシアネート、ジフェニルメタンジイソシアネート、およびこれらの化合物の一部あるいは全てがウレタン変性された化合物よりなる群から選択される少なくとも１種であることが好ましい。
【００４０】
これらの中でも、（１）トリメチロールプロパンとトリレンジイソシアネートとの組み合わせ、または（２）末端に水酸基を有するポリブタジエンと、一部あるいは全てがウレタン変性されたジフェニルメタンジイソシアネートとの組み合わせがより好ましい。
【００４１】
（その他の成分）
さらに、本実施形態における重合性組成物は、他の成分として、シランカップリング剤、重合触媒、紫外線吸収剤、光安定剤、樹脂改質剤等を含んでいてもよい。
【００４２】
シランカップリング剤としては、例えば、エポキシ基、アミノ基、（メタ）アクロイル基、ビニル基、メルカプト基、ハロゲン基、イミノ基、イソシアネート基あるいはウレイド基いずれか１つ以上の置換基を有するシランカップリング剤が挙げられる。シランカップリング剤のケイ素原子に結合する加水分解性基としては、２個以上の酸素原子を有してもよいアルコキシ基、アルキルカルボキシル基、ハロゲン基などが挙げられる。中でも２個以上の酸素原子を有してもよいアルコキシ基を有するアルコキシシラン化合物がより好ましい。
【００４３】
具体例としては、γ−グリシドキシプロピルトリメトキシシラン、γ−グリシドキシプロピルメチルジエトキシラン、β−（３，４−エポキシシクロヘキシル）エチルトリメトキシシラン、γ−グリシドキシプロピルメチルジエトキシシランなどのエポキシ基を有するシランカップリング剤；
γ−アミノプロピルトリメトキシシラン、γ−アミノプロピルトリエトキシシラン、Ｎ−β−（アミノエチル）−γ−アミノプロピルトリメトキシシラン、Ｎ−β−（アミノエチル）−γ−アミノプロピルメチルジメトキシシラン、Ｎ−フェニル−γ−アミノプロピルトリメトキシシラン、ビス［３−（トリメトキシシリル）プロピル］アミン、ビス［３−（トリメトキシシリル）プロピル］エチレンジアミンなどのアミノ基を有するシランカップリング剤又はその塩酸塩からなるシランカップリング剤；
γ−メタクリロキシプロピルトリメトキシシラン、γ−メタクリロキシプロピルメチルジメトキシシラン、γ−メタクリロキシプロピルトリエトキシシラン、γ−メタクリロキシプロピルメチルジエトキシシラン、γ−メタクリロキシプロピルトリス(メトキシエトキシ)シラン、γ−アクリロキシプロピルトリメトキシシランなどの（メタ）アクリロキシ基を有するシランカップリング剤；
ビニルトリメトキシシラン、ビニルトリエトキシシラン、ビニルトリクロロシラン、ビニルトリス（β−メトキシエトキシ）シラン、スチリルエチルトリメトキシシラン、アリルトリエトキシシラン、３−（トリメトキシシリル）プロピルメタクリレートなどのビニル基を有するシランカップリング剤；
γ−メルカプトプロピルトリメトキシシラン、γ−メルカプトプロピルメチルジメトキシシラン、γ−メルカプトプロピルトリエトキシシランなどのメルカプト基を有するシランカップリング剤；
γ−クロロプロピルトリメトキシシラン、γ−クロロプロピルトリエトキシシランなどのハロゲンを有するシランカップリング剤；
γ−イソシアネートプロピルトリメトキシシラン、γ−イソシアネートプロピルトリエトキシシランなどのイソシアネート基を有するシランカップリング剤；
γ−（ウレイドプロピル）トリメトキシシラン、γ−（ウレイドプロピル）トリエトキシシランなどのウレイド基を有するシランカップリング剤等
を挙げることができる。
【００４４】
中でも好ましいシランカップリング剤としては、γ−グリシドキシプロピルトリメトキシシラン、γ−アミノプロピルトリメトキシシラン、Ｎ−β−（アミノエチル）−γ−アミノプロピルメチルジメトキシシラン、Ｎ−フェニル−γ−アミノプロピルトリメトキシシラン、γ−メタクリロキシプロピルトリメトキシシラン、γ−メタクリロキシプロピルメチルジメトキシシラン、γ−メタクリロキシプロピルトリエトキシシラン、γ−メタクリロキシプロピルメチルジエトキシシラン、γ−メタクリロキシプロピルトリス(メトキシエトキシ)シラン、γ−アクリロキシプロピルトリメトキシシラン、ビニルトリメトキシシラン、ビニルトリエトキシシラン、ビニルトリス（β−メトキシエトキシ）シラン、γ−メルカプトプロピルトリメトキシシラン、γ−イソシアネートプロピルトリメトキシシランなどが挙げられる。とりわけ、γ−メタクリロキシプロピルトリメトキシシラン、γ−メタクリロキシプロピルメチルジメトキシシラン、γ−メタクリロキシプロピルトリエトキシシラン、γ−メタクリロキシプロピルメチルジエトキシシラン、γ−メタクリロキシプロピルトリス(メトキシエトキシ)シラン、γ−アクリロキシプロピルトリメトキシシラン、ビニルトリクロロシランなどの（メタ）アクリロキシアルキルアルコキシシランが特に好ましい。
これらは単独でもしくは２種以上併せて用いられ、異種のシランカップリング剤間で化学反応が介在する場合も含まれる。
【００４５】
重合触媒としては公知の重合触媒、例えばスズ化合物や３級アミン化合物を適宜に添加することができる。
【００４６】
スズ化合物としては、ジブチルスズジクロライド、ジメチルスズジクロライド等のジアルキルスズハロゲン化物類、ジメチルスズジアセテート、ジブチルスズジオクタノエート、ジブチルスズジラウレート等のジアルキルスズジカルボキシレート類、が挙げられる。
【００４７】
ジアルキルスズハロゲン化物類には、モノアルキルスズハロゲン化物類、トリアルキルスズハロゲン化物類を含んでいてもよい。ジアルキルスズジカルボキシレート類には、モノアルキルスズトリカルボキシレート化物類、トリアルキルスズカルボキシレート化物類を含んでいてもよい。
【００４８】
３級アミン化合物としては、例えば、トリエチルアミン、ジメチルシクロヘキシルアミン、ジシクロヘキシルメチルアミンが挙げられる。
【００４９】
紫外線吸収剤としては、ベンゾトリアゾール系紫外線吸収剤、トリアジン系紫外線吸収剤、ベンゾフェノン系紫外線吸収剤、シアノアクリレート系紫外吸収剤、ジフェニルアクリレート系紫外線吸収剤、フェノール系紫外線吸収剤、オキサアニリド系紫外線吸収剤、およびマロン酸エステル系紫外線吸収剤が挙げられる。
【００５０】
光安定剤としては、ヒンダードアミン系光安定剤等が挙げられる。
ヒンダードアミン系光安定剤としては、具体的にセバシン酸ビス（１，２，２，６，６−ペンタメチル−４−ピペリジン）、セバシン酸１−（１，２，２，６，６−ペンタメチル−４−ピペリジニル）１０−メチル、ビス（１−ウンデカノキシ−２，２，６，６−テトラメチル−４−ピペリジン）カーボネート、セバシン酸ビス（２，２，６，６−テトラメチル−１−ピペリジン−４−オキシル）、２，２，６，６−テトラメチル−４−ピペリジンヘキサデカノエート、２，２，６，６−テトラメチル−４−ピペリジンオクタデカノエート等を挙げることができる。
【００５１】
樹脂改質剤としては、例えば、エピスルフィド化合物、アルコール化合物、アミン化合物、エポキシ化合物、有機酸及びその無水物、（メタ）アクリレート化合物等を含むオレフィン化合物等が挙げられる。
【００５２】
本実施形態の重合性組成物は、ヒドロキシル基を有する化合物及び芳香族ジイソシアネート化合物、必要に応じ上記のその他の成分を混合して、調製することができる。
なお、本実施形態の重合性組成物において、ヒドロキシル基を有する化合物と芳香族ジイソシアネート化合物の使用比率は、ヒドロキシル基を有する化合物／芳香族ジイソシアネート化合物の重量比で、通常０．０５〜２０の範囲内であり、好ましくは、０．１〜１０の範囲内であり、さらに好ましくは０．５〜５の範囲内である。
【００５３】
本実施形態において、フィルム１２の両面に前記重合性組成物（コート剤）を無溶剤でそのまま塗布してもよいが、適切な溶媒系を選択してコート剤を溶解又は分散させた塗布液として塗布するのが好ましい。本実施形態において用いられる塗布液は、コート剤を溶媒で希釈していない液体、および溶媒で希釈されている液体のいずれをも含む。
【００５４】
溶媒としては、メタノール、エタノール、イソプロパノールなどのアルコール化合物類、トルエン、キシレンなどの芳香族化合物類、酢酸エチル、酢酸ブチルなどのエステル化合物類、アセトン、メチルエチルケトン、メチルイソブチルケトンなどのケトン化合物類、ジクロロメタンなどのハロゲン化合物類などから選択することができ、単独もしくは２種以上併せて使用することができる。溶媒に少量の水を添加することも行われる。
【００５５】
コート剤を溶媒で希釈してなる塗布液において、コート剤換算での濃度は、０．１〜５０ｗｔ％、好ましくは１〜５０ｗｔ％、更に好ましくは３〜３０ｗｔ％である。５０ｗｔ％を超えると塗布液の経時安定性が乏しくなったり、塗布されるコート剤成分が多くなりコート層が厚くなりすぎてコート層の存在が目立ったり、コート層内での剥離による密着性の低下が生じたりする場合がある。逆に０．１ｗｔ％より小さいと、フィルムと無機ガラス製レンズ基材の密着性が十分に得られない場合がある。
コート層の厚さとしては、０．００１〜３０μｍ、好ましくは０．０１〜１０μｍ、さらに好ましくは０．０５〜５μｍである。
【００５６】
本実施形態におけるフィルム１２の両面に上記塗布液を塗布する方法に特に限定はないが、フィルム１２を上記塗布液で第１層（コート層）を形成後に湾曲加工する方法と、湾曲加工後に上記塗布液で第１層を形成する方法、さらには両者を併用する方法に大別されるがいずれの方法でも採用することができる。
塗布方法は、ロールコート法、スピンコート法、スプレーコート法、バーコート法、ディッピング法などの従来から知られている方法を採用することができる。乾燥後１回以上重ねて塗布することもでき、その際はそれぞれの塗布液の種類が同一であっても異なっていてもよい。通常は、重ねて塗布することなく１回のみの塗布と乾燥で本実施形態の目的は達成できることが多い。
【００５７】
前記塗布液をフィルム１２に塗布後、必要に応じて乾燥及び／又は熱処理が施される。乾燥及び／又は熱処理時の適用温度はフィルム１２の性能が実質的に劣化しない範囲内であれば特に制限はない。該塗布液をフィルム１２に塗布後、活性エネルギー線を照射させてもよい。活性エネルギー線としては、紫外線あるいは電子線などが挙げられる。
【００５８】
また、上記のようなコーティング処理に先立って、予めフィルム１２に、ガス又は薬液処理などの薬品処理、コロナ放電処理、プラズマ処理、紫外線照射処理、電子線照射処理、粗面化処理、火炎処理、などから選ばれる１種又は２種以上の前処理が施されていてもよい。
【００５９】
前記薬品処理の具体例としては、オゾン、ハロゲンガス、二酸化塩素などのガスを用いたガス処理、あるいは次亜塩素酸ナトリウム、アルカリ金属水酸化物、アルカリ土類金属水酸化物、金属ナトリウム、硫酸、硝酸などの酸化剤又は還元剤、あるいは酸・塩基などを用いた薬液処理が挙げられる。薬液処理においては、酸化剤又は還元剤あるいは酸・塩基などを、通常は水、アルコール、液体アンモニアなどに溶解させた溶液状として使用される。
【００６０】
前記処理薬品がアルカリ金属水酸化物及び／又はアルカリ土類金属水酸化物である場合、アルカリ金属水酸化物としては水酸化リチウム、水酸化ナトリウム、水酸化カリウムなどが挙げられ、アルカリ土類金属水酸化物としては水酸化マグネシウム、水酸化カルシウム、水酸化バリウムなどが挙げられ、１種又は２種以上選択して使用することができる。中でも水酸化ナトリウム、水酸化カリウムが好ましく、とりわけ水酸化ナトリウムが好ましい。
【００６１】
アルカリ金属水酸化物及び／又はアルカリ土類金属水酸化物はその溶液として使用することが好ましく、該溶液の溶媒としては水及び／又は有機溶媒が挙げられ、有機溶媒としてはメタノール、エタノール、イソプロパノール、アセトン、メチルエチルケトンなどを例示することができる。
前記溶液の濃度は５〜５５重量％、好ましくは１０〜４５重量％の範囲が好適であり、前記溶液の温度は０〜９５℃、好ましくは１０〜９０℃、より好ましくは２０〜８０℃の範囲が好適である。
【００６２】
本実施形態におけるアルカリ金属水酸化物及び／又はアルカリ土類金属水酸化物溶液による前処理は、前記の溶液濃度と溶液温度範囲にある溶液と、該フィルムの片面又は両面を所定の時間接触させることで行うことができる。該接触の方法として特に制限はないが、例えば該フィルムの溶液中への浸漬、あるいはシャワー、表面流下などによる該フィルムとの接触などの方法を例示することができる。中でも該フィルムを溶液中に浸漬させる方法が好ましい。その際、溶液の濃度と温度を均一化させるために、攪拌、対流、噴流などの方法を採用することができる。該接触させる時間に特に制限はないが、１分〜２４時間、好ましくは５分〜１０時間、特に好ましくは５分〜５時間の範囲が好ましい。
【００６３】
前記アルカリ金属水酸化物及び／又はアルカリ土類金属水酸化物溶液と該フィルムとを接触させる際には、超音波照射や振動など物理的刺激を併用することもできる。
【００６４】
アルカリ金属水酸化物及び／又はアルカリ土類金属水酸化物溶液は、該溶液と該フィルムとの濡れ性の向上を目的としてアニオン性、ノニオン性などの界面活性剤などを含んでいてもよい。
【００６５】
前記アルカリ金属水酸化物及び／又はアルカリ土類金属水酸化物溶液と該フィルムとの接触時における溶液濃度、溶液温度及び接触時間は、該フィルムの光学的特性を実質的に損なわない範囲で適宜選択して行うことができる。
前記アルカリ金属水酸化物及び／又はアルカリ土類金属水酸化物溶液に該フィルムを接触させた後、必要に応じて水及び／又はメタノール、エタノール、イソプロパノール、アセトン、メチルエチルケトンなどの有機溶剤で該フィルムの洗浄、乾燥を行ってもよい。
【００６６】
前記コロナ放電処理は、気体放電の１種で、気体分子がイオン化し導電性を示し、そのイオン流でフィルム表面が活性化される現象を利用するものであり、広範に使用されている表面処理技術である。放電処理をする気体としては、空気が挙げられるが、窒素、二酸化炭素、アンモニアガスなどのガスであってもよい。コロナ放電処理は例えば公知の高周波発生装置において電圧を電極に印加して発生させるコロナを用いてフィルム表面を処理する方法で達成できる。コロナ放電処理強度は１〜５００Ｗ・ｍｉｎ／ｍ２が好ましく、より好ましくは５〜４００Ｗ・ｍｉｎ／ｍ２である。
前記プラズマ処理としては、常圧プラズマ処理及び真空プラズマ処理（低温プラズマ処理）を例示することができる。
常圧プラズマ処理では空気、水蒸気、アルゴン、窒素、ヘリウム、二酸化炭素、一酸化炭素などのガスを単独又は混合させたガス雰囲気中で放電処理される。
【００６７】
真空プラズマ処理は、減圧下で行うことができ、例えばドラム状電極と複数の棒状電極からなる対極電極を有する内部電極型の放電処理装置内にフィルムを置き、０．００１〜５０Ｔｏｒｒ、好ましくは０．０１〜１０Ｔｏｒｒ、より好ましくは０．０２〜１Ｔｏｒｒの処理ガス雰囲気下で、電極間に直流又は交流の高電圧を印加して放電させて該処理ガスのプラズマを発生させこれに該フィルムの表面を曝露させることで表面処理をすることができる。真空プラズマ処理の処理条件としては、処理装置、処理ガスの種類、圧力、電源の周波数などに依存するが、適宜好ましい条件を選定すればよい。上記処理ガスとしては例えば、アルゴン、窒素、ヘリウム、二酸化炭素、一酸化炭素、空気、水蒸気などを単独又は混合して使用することができる。
以上の工程（ａ）により、両面に第１層（コート層）が形成されたフィルムを得ることができる。
【００６８】
＜工程（ｂ）＞
工程（ｂ）においては、コート層付きフィルム１２の第１層１４ａ，１４ｂ上に、重合性組成物を塗布し、第２層（接着層）１６ａ，１６ｂを形成する。
本実施形態における第２層を形成するための重合性組成物により、（チオ）ウレタン樹脂、エポキシ樹脂、（ウレタン）ウレア樹脂から選ばれる樹脂を含む第２層１６ａ，１６ｂを得ることができる。工程（ｂ）に用いる重合性組成物は、第１層１４ａ，１４ｂを形成する重合性組成物とは異なるものを用いる。
【００６９】
（（チオ）ウレタン樹脂）
（チオ）ウレタン樹脂は、ポリイソシアネート化合物と活性水素化合物を重合・硬化させることで得ることができる。本工程においては第１層１４ａ，１４ｂとは異なる樹脂を用いる。
【００７０】
（ポリイソシアネート化合物）
ポリイソシアネート化合物としては、ヘキサメチレンジイソシアネート、ペンタメチレンジイソシアネート、２，２，４−トリメチルヘキサンジイソシアネート、２，４，４−トリメチルヘキサメチレンジイソシアネート、リジンジイソシアナトメチルエステル、リジントリイソシアネート、ｍ−キシリレンジイソシアネート、o−キシリレンジイソシアネート、ｐ−キシリレンジイソシアネート、キシリレンジイソシアネート、α，α，α′，α′−テトラメチルキシリレンジイソシアネート、ビス（イソシアナトメチル）ナフタリン、メシチリレントリイソシアネート、ビス（イソシアナトメチル）スルフィド、ビス（イソシアナトエチル）スルフィド、ビス（イソシアナトメチル）ジスルフィド、ビス（イソシアナトエチル）ジスルフィド、ビス（イソシアナトメチルチオ）メタン、ビス（イソシアナトエチルチオ）メタン、ビス（イソシアナトエチルチオ）エタン、ビス（イソシアナトメチルチオ）エタン等の脂肪族ポリイソシアネート化合物； 
イソホロンジイソシアネート、ビス（イソシアナトメチル）シクロヘキサン、１，２−ビス（イソシアナトメチル）シクロヘキサン、１，３−ビス（イソシアナトメチル）シクロヘキサン、１，４−ビス（イソシアナトメチル）シクロヘキサン、ジシクロヘキシルメタンジイソシアネート、ジシクロヘキシルメタン−４，４'−ジイソシアネート、ジシクロヘキシルメタン−２，４'−ジイソシアネート、シクロヘキサンジイソシアネート、メチルシクロヘキサンジイソシアネート、ジシクロヘキシルジメチルメタンイソシアネート、２，５−ビス（イソシアナトメチル）ビシクロ−[２．２．１]−ヘプタン、２，６−ビス（イソシアナトメチル）ビシクロ−[２．２．１]−ヘプタン、３，８−ビス（イソシアナトメチル）トリシクロデカン、３，９−ビス（イソシアナトメチル）トリシクロデカン、４，８−ビス（イソシアナトメチル）トリシクロデカン、４，９−ビス（イソシアナトメチル）トリシクロデカン等の脂環族ポリイソシアネート化合物；
ジフェニルスルフィド−４，４−ジイソシアネート、トリレンジイソシアネート、フェニレンジイソシアネート、１，３−フェニレンジイソシアネート、１，４−フェニレンジイソシアネート、ジフェニルメタンジイソシアネート等の芳香族ポリイソシアネート化合物；
２，５−ジイソシアナトチオフェン、２，５−ビス（イソシアナトメチル）チオフェン、２，５−ジイソシアナトテトラヒドロチオフェン、２，５−ビス（イソシアナトメチル）テトラヒドロチオフェン、３，４−ビス（イソシアナトメチル）テトラヒドロチオフェン、２，５−ジイソシアナト−１，４−ジチアン、２，５−ビス（イソシアナトメチル）−１，４−ジチアン、４，５−ジイソシアナト−１，３−ジチオラン、４，５−ビス（イソシアナトメチル）−１，３−ジチオラン等の複素環ポリイソシアネート化合物等を挙げることができる。ポリイソシアネート化合物としては、これらから選択される少なくとも１種を用いることができる。
【００７１】
ポリイソシアネート化合物としては、単量体以外に、変性体および／または変性体との混合物、多量体の場合も含み、ポリイソシアネートの変性体としては、例えば、多量体、ビウレット変性体、アロファネート変性体、オキサジアジントリオン変性体、ポリオール変性体、ウレタン変性体などが挙げられる。多量体としては、例えば、ウレットジオン、ウレトイミン、カルボジイミド等の二量体、イソシアヌレート、イミノオキサジアンジオン等の三量体以上の多量体が挙げられる。
【００７２】
ウレタン変性イソシアヌレートは、イソシアヌレートがウレタン変性されている化合物であり、イソシアヌレートのイソシアネート基と、ヒドロキシル基を有する化合物のヒドロキシル基とがウレタン反応することで得られる。ウレタン変性イソシアヌレートにおける、ヒドロキシル基を有する化合物としては、通常、エチレングリコール、プロピレングリコール、ブチレングリコール等であり、１種または２種以上組み合わせて用いることができる。
【００７３】
（活性水素化合物）
活性水素化合物は二官能以上の活性水素基を有する化合物であり、ポリオール、ポリチオール、ヒドロキシ基を有するチオール等を挙げることができる。活性水素化合物としては、ポリオール、ポリチオールを用いることが好ましい。
【００７４】
（ポリオール）
ポリオールは、２以上の水酸基を有する化合物である。ポリオールとしては、たとえばエチレングリコール、ジエチレングリコール、プロピレングリコール、ジプロピレングリコール、トリプロピレングリコール、ブチレングリコール、ネオペンチルグリコール、グリセリン、トリメチロールエタン、トリメチロールプロパン、ジトリメチロールプロパン、ブタントリオール、 １，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マニトール、ドルシトール、イディトール、グリコール、イノシトール、ヘキサントリオール、トリグリセロース、ジグリペロール、トリエチレングリコール、ポリエチレングリコール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ［５．２．１．０2,6］デカン−ジメタノール、ビシクロ［４．３．０］−ノナンジオール、ジシクロヘキサンジオール、トリシクロ［５．３．１．１］ドデカンジオール、ビシクロ［４．３．０］ノナンジメタノール、トリシクロ［５．３．１．１］ドデカン−ジエタノール、ヒドロキシプロピルトリシクロ［５．３．１．１］ドデカノール、スピロ［３．４］オクタンジオール、ブチルシクロヘキサンジオール、１，１'−ビシクロヘキシリデンジオール、シクロヘキサントリオール、マルチトール、ラクトース、トリメチロールプロパン、末端に水酸基を有するポリブタジエン等の脂肪族ポリオール；
ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、ジ（２−ヒドロキシエトキシ）ベンゼン、ビスフェノールＡ−ビス−（２−ヒドロキシエチルエーテル）、テトラブロムビスフェノールＡ、テトラブロムビスフェノールＡ−ビス−（２−ヒドロキシエチルエーテル）、ヒドロキシル基を有する化合物由来の構成単位と芳香族ジカルボン酸由来の構成単位とからなる芳香族ポリエステルポリオール等の芳香族ポリオール；
ジブロモネオペンチルグリコール等のハロゲン化ポリオール；
エポキシ樹脂等の高分子ポリオールが挙げられる。
本実施形態においては、これらから選択される１種または２種以上を組み合わせて用いることができる。
【００７５】
前記芳香族ポリエステルポリオールを構成する「ヒドロキシル基を有する前記化合物」としては、エチレングリコール、プロピレングリコール、ブチレングリコール等を挙げることができ、１種または２種以上組み合わせて用いることができる。本実施形態において、ヒドロキシル基を有する化合物として、好ましくはエチレングリコールを用いることができる。
【００７６】
さらに、前記芳香族ポリエステルポリオールを構成する前記芳香族ジカルボン酸としては、テレフタル酸、イソフタル酸等を挙げることができ、１種または２種以上組み合わせて用いることができる。本実施形態において、芳香族ジカルボン酸として、好ましくはテレフタル酸とイソフタル酸との組み合わせである。テレフタル酸とイソフタル酸との重量比は特に限定されないが、好ましくは７：３である。
芳香族ポリエステルポリオールとしては、市販されているものを用いることができ、例えば荒川化学社製のＡＰシリーズ等が挙げられる。
【００７７】
また、ポリオール化合物として他に、シュウ酸、グルタミン酸、アジピン酸、酢酸、プロピオン酸、シクロヘキサンカルボン酸、β−オキソシクロヘキサンプロピオン酸、ダイマー酸、フタル酸、イソフタル酸、サリチル酸、３−ブロモプロピオン酸、２−ブロモグリコール、ジカルボキシシクロヘキサン、ピロメリット酸、ブタンテトラカルボン酸、ブロモフタル酸などの有機酸と上記ポリオールとの縮合反応生成物；
上記ポリオールとエチレンオキサイドやプロピレンオキサイドなどアルキレンオキサイドとの付加反応生成物；
アルキレンポリアミンとエチレンオキサイドや、プロピレンオキサイドなどアルキレンオキサイドとの付加反応生成物；さらには、
ビス−［４−（ヒドロキシエトキシ）フェニル］スルフィド、ビス−［４−（２−ヒドロキシプロポキシ）フェニル］スルフィド、ビス−［４−（２，３−ジヒドロキシプロポキシ）フェニル］スルフィド、ビス−［４−（４−ヒドロキシシクロヘキシロキシ）フェニル］スルフィド、ビス−［２−メチル−４−（ヒドロキシエトキシ）−６−ブチルフェニル］スルフィドおよびこれらの化合物に水酸基当たり平均３分子以下のエチレンオキシドおよび／またはプロピレンオキシドが付加された化合物；
ジ−（２−ヒドロキシエチル）スルフィド、１，２−ビス−（２−ヒドロキシエチルメルカプト）エタン、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、ビス（４−ヒドロキシフェニル）スルホン（商品名ビスフェノールＳ）、テトラブロモビスフェノールＳ、テトラメチルビスフェノールＳ、４，４'−チオビス（６−ｔｅｒｔ−ブチル−３−メチルフェノール）、１，３−ビス（２−ヒドロキシエチルチオエチル）−シクロヘキサンなどの硫黄原子を含有したポリオール等が挙げられる。本実施形態においては、これらから選択される１種または２種以上を組み合わせて用いることができる。
【００７８】
（ポリチオール）
ポリチオールは、２以上のメルカプト基を有する化合物である。ポリチオールは、２以上のメルカプト基を有する化合物を１種または２種以上を組み合わせて用いることができる。
【００７９】
ポリチオールとしては、例えば、メタンジチオール、１，２−エタンジチオール、１，２，３−プロパントリチオール、１，２−シクロヘキサンジチオール、ビス（２−メルカプトエチル）エーテル、テトラキス（メルカプトメチル）メタン、ジエチレングリコールビス（２−メルカプトアセテート）、ジエチレングリコールビス（３−メルカプトプロピオネート）、エチレングリコールビス（２−メルカプトアセテート）、エチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（２−メルカプトアセテート）、トリメチロールエタントリス（３−メルカプトプロピオネート）、ペンタエリスリトールテトラキス（２−メルカプトアセテート）、ペンタエリスリトールテトラキス（３−メルカプトプロピオネート）、ビス（メルカプトメチル）スルフィド、ビス（メルカプトメチル）ジスルフィド、ビス（メルカプトエチル）スルフィド、ビス（メルカプトエチル）ジスルフィド、ビス（メルカプトプロピル）スルフィド、ビス（メルカプトメチルチオ）メタン、ビス（２−メルカプトエチルチオ）メタン、ビス（３−メルカプトプロピルチオ）メタン、１，２−ビス（メルカプトメチルチオ）エタン、１，２−ビス（２−メルカプトエチルチオ）エタン、１，２−ビス（３−メルカプトプロピルチオ）エタン、１，２，３−トリス（メルカプトメチルチオ）プロパン、１，２，３−トリス（２−メルカプトエチルチオ）プロパン、１，２，３−トリス（３−メルカプトプロピルチオ）プロパン、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプトメチル−１，４−ジチアン、２，５−ジメルカプト−１，４−ジチアン、２，５−ジメルカプトメチル−２，５−ジメチル−１，４−ジチアン、及びこれらのチオグリコール酸およびメルカプトプロピオン酸のエステル、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピネート）、２−メルカプトエチルエーテルビス（２−メルカプトアセテート）、２−メルカプトエチルエーテルビス（３−メルカプトプロピオネート）、チオジグリコール酸ビス（２−メルカプトエチルエステル）、チオジプロピオン酸ビス（２−メルカプトエチルエステル）、ジチオジグリコール酸ビス（２−メルカプトエチルエステル）、ジチオジプロピオン酸ビス（２−メルカプトエチルエステル）、１，１，３，３−テトラキス（メルカプトメチルチオ）プロパン、１，１，２，２−テトラキス（メルカプトメチルチオ）エタン、４，６−ビス（メルカプトメチルチオ）−１，３−ジチアン、トリス（メルカプトメチルチオ）メタン、トリス（メルカプトエチルチオ）メタン等の脂肪族ポリチオール化合物；
１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，３，５−トリメルカプトベンゼン、１，３，５−トリス（メルカプトメチル）ベンゼン、１，３，５−トリス（メルカプトメチレンオキシ）ベンゼン、１，３，５−トリス（メルカプトエチレンオキシ）ベンゼン、２，５−トルエンジチオール、３，４−トルエンジチオール、１，５−ナフタレンジチオール、２，６−ナフタレンジチオール等の芳香族ポリチオール化合物；
２−メチルアミノ−４，６−ジチオール−ｓｙｍ−トリアジン、３，４−チオフェンジチオール、ビスムチオール、４，６−ビス（メルカプトメチルチオ）−１，３−ジチアン、２−（２，２−ビス（メルカプトメチルチオ）エチル）−１，３−ジチエタン等の複素環ポリチオール化合物；が挙げられ、少なくとも１種を用いることができる。
さらにこれらポリチオールのオリゴマーや塩素置換体、臭素置換体等のハロゲン置換体を使用しても良い。
これら活性水素化合物は単独でも、２種類以上を混合しても使用することができる。
【００８０】
ポリチオールとしては、ペンタエリスリトールテトラキス（２−メルカプトアセテート）、ペンタエリスリトールテトラキス（３−メルカプトプロピオネート）、ビス（メルカプトエチル）スルフィド、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタン、から選択される少なくとも１種が好ましく使用され、
ペンタエリスリトールテトラキス（３−メルカプトプロピオネート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、から選択される少なくとも１種がさらに好ましく、
特に、４−メルカプトメチル−１，８−ジメルカプト−３，６−ジチアオクタンが好ましく使用される。
【００８１】
（ヒドロキシ基を有するチオール）
ヒドロキシ基を有するチオールとしては、例えば、２−メルカプトエタノール、３−メルカプト−１，２−プロパンジオール、グルセリンビス（メルカプトアセテート）、４−メルカプトフェノール、２，３−ジメルカプト−１−プロパノール、ペンタエリスリトールトリス（３−メルカプトプロピオネート）、ペンタエリスリトールトリス（チオグリコレート）等が挙げられ、少なくとも１種を用いることができる。
【００８２】
ポリイソシアネート化合物としては、好ましくは、トリレンジソシアネート、ジフェニルメタンジイソシアネート、キシリレンジイソシアネート、イソホロンジイソシアネート、ヘキサメチレンジイソシアネート、ジシクロヘキシルメタンジイソシアネート、ビス（イソシアナトメチル）ビシクロ−[２．２．１]−ヘプタン、ビス（イソシアナトメチル）シクロヘキサンおよびこれらのポリオール変性体、ウレタン変性体、トリマー変性物から選ばれる１種または２種以上を用いることができ、活性水素化合物としては、好ましくは、ポリオール、ポリチオール等を用いることができる。
【００８３】
ポリイソシアネート化合物と活性水素化合物を重合・硬化させて（チオ）ウレタン樹脂を得るに際しては、ジブチルスズジクロイド、ジメチルスズジクロリド、ジオクチルスズジクロリド、ジブチルスズジラウレート等のスズ化合物、ジメチルシクロヘキシルアミン、ジシクロヘキシルメチルアミン、トリエチルアミン等のアミン化合物などの触媒を使用して硬化速度を速めるのが一般的である。触媒は、通常は、イソシアネート成分へ添加あるいは活性水素化合物へ添加あるいはその両方に添加して使用する。
【００８４】
（エポキシ樹脂）
エポキシ樹脂はエポキシ化合物を重合することにより得られる。
エポキシ化合物としては、芳香族エポキシ化合物の水素化物、脂環式エポキシ化合物、脂肪族エポキシ化合物などを例示することができる。なお、硬化性化合物であるエポキシ化合物は、通常、分子内に２個以上のエポキシ基を有する。
【００８５】
前記芳香族エポキシ化合物の水素化物は、芳香族エポキシ化合物の原料である芳香族ポリヒドロキシ化合物を触媒の存在下、加圧下で、芳香環に対して選択的に水素化反応を行なって得られる核水添ポリヒドロキシ化合物をグリシジルエーテル化する方法により得ることができる。芳香族エポキシ化合物としては、例えば、ビスフェノールＡのジグリシジルエーテル、ビスフェールＦのジグリシジルエーテル、ビスフェノールＳのジグリシジルエーテルのようなビスフェノール型エポキシ樹脂；フェノールノボラックエポキシ樹脂、クレゾールノボラックエポキシ樹脂、ヒドロキシベンズアルデヒドフェノールノボラックエポキシ樹脂のようなノボラック型のエポキシ樹脂；テトラヒドロキシフェニルメタンのグリシジルエーテル、テトラヒドロキシベンゾフェノンのグリシジルエーテル、エポキシ化ポリビニルフェノールのような多官能型のエポキシ樹脂などが挙げられる。これらの原料であるビスフェノール類を代表例とする芳香族ポリヒドロキシ化合物を上記のように核水添し、その水酸基にエピクロロヒドリンを反応させれば、芳香族エポキシ化合物の水素化物が得られる。なかでも、芳香族エポキシ化合物の水素化物として、水素化されたビスフェノールＡのグリシジルエーテルを用いることが好ましい。
【００８６】
前記脂環式エポキシ化合物としては、３，４−エポキシシクロヘキシルメチル、３，４−エポキシシクロヘキサンカルボキシレート、３，４−エポキシ−６−メチルシクロヘキシルメチル、３，４−エポキシ−６−メチルシクロヘキサンカルボキシレート、エチレンビス（３，４−エポキシシクロヘキサンカルボキシレート）、ビス（３，４−エポキシシクロヘキシルメチル）アジペート、ビス（３，４−エポキシ−６−メチルシクロヘキシルメチル）アジペート、ジエチレングリコールビス（３，４−エポキシシクロヘキシルメチルエーテル）、エチレングリコールビス（３，４−エポキシシクロヘキシルメチルエーテル）、２，３，１４，１５−ジエポキシ−７，１１，１８，２１−テトラオキサトリスピロ−［５．２．２．５．２．２］ヘンイコサン、３−（３，４−エポキシシクロヘキシル）−８，９−エポキシ−１，５−ジオキサスピロ［５．５］ウンデカン、４−ビニルシクロヘキセンジオキサイド、ビス−２，３−エポキシシクロペンチルエーテル、ジシクロペンタジエンジオキサイドなどを挙げることができる。
【００８７】
また、前記脂肪族エポキシ化合物としては、脂肪族多価アルコール又はそのアルキレンオキサイド付加物のポリグリシジルエーテルを挙げることができる。より具体的には、１，４−ブタンジオールのジグリシジルエーテル、１，６−ヘキサンジオールのジグリシジルエーテル、グリセリンのトリグリシジルエーテル、トリメチロールプロパンのトリグリシジルエーテル、ポリエチレングリコールのジグリシジルエーテル、プロピレングリコールのジグリシジルエーテル、エチレングリコールやプロピレングリコール、グリセリンのような脂肪族多価アルコールに１種又は２種以上のアルキレンオキサイド（エチレンオキサイドやプロピレンオキサイド）を付加することにより得られるポリエーテルポリオールのポリグリシジルエーテルなどが挙げられる。
【００８８】
なお、エポキシ化合物は、１種のみを単独で使用してもよいし、あるいは２種以上を併用してもよい。
本実施形態の重合性組成物は、エポキシ化合物をカチオン重合させるために、公知のカチオン重合開始剤を含むことができる。
【００８９】
（（ウレタン）ウレア樹脂）
ウレア樹脂としては、ジアミン成分とジイソシアネート成分とから合成されるポリウレア樹脂などが挙げられるが、必要に応じて３価以上のアミン成分や３価以上のイソシアネート成分を用いてもよい。
ジアミン成分としては、脂肪族アミン類、芳香族アミン類が挙げられ、中でも炭素数２〜１８の脂肪族ジアミン類、炭素数６〜２０の芳香族ジアミン類が挙げられる。
ジイソシアネート成分としては、芳香族イソシアネート類、脂肪族イソシアネート類、脂環式イソシアネート類、芳香脂肪族イソシアネート類が挙げられ、中でも、ＮＣＯ基中の炭素を除く炭素数が、６〜２０の芳香族ジイソシアネート、２〜１８の脂肪族ジイソシアネート、４〜１５の脂環式ジイソシアネート、８〜１５の芳香脂肪族ジイソシアネートおよびこれらのジイソシアネートの変性物（ウレタン基、カルボジイミド基、アロファネート基、ウレア基、ビューレット基、ウレトジオン基、ウレトイミン基、イソシアヌレート基、オキサゾリドン基含有変性物など）およびこれらの２種以上の混合物が挙げられる。
【００９０】
ウレタンウレア樹脂は、具体的にはポリオールとポリイソシアネートとを反応させて得られるウレタンプレポリマーに、ポリアミノ化合物を反応させた樹脂である。
【００９１】
前記ポリオールは、公知の化合物を使用できる。具体的には、ポリエーテルポリオール、ポリエステルポリオール、ポリカーボネートポリオール、およびこれらの共重合体、ならびにその他のグリコールなど好ましい。
【００９２】
前記ポリエーテルポリオールは、例えば、プロピレンオキサイド、テトラヒドロフラン、エチレンオキサイド、ブチレンオキサイド等のアルキレンオキサイド、ヘキサンジオール、メチルヘキサンジオール、ヘプタンジオール、オクタンジオール若しくはこれらの混合物の縮合によるジオール、またはビスフェノールＡやビスフェノールＦ等のビスフェノール類にエチレンオキサイド等のアルキレンオキサイドを付加させたグリコールが挙げられる。
【００９３】
前記ポリエステルポリオールは、例えば、多官能アルコールと二塩基酸とが縮合反応したポリエステルポリオールがある。
前記多官能アルコールは、例えば、エチレングリコール、プロピレングリコール、ジプロピレングリコール、ジエチレングリコール、トリエチレングリコール、ブチレングリコール、１，６−ヘキサンジオール、３−メチル−１，５−ペンタンジオール、３，３'−ジメチロールヘプタン、ポリオキシエチレングリコール、ポリオキシプロピレングリコール、１，３−ブタンジオール、１，４−ブタンジオール、ネオペンチルグリコール、オクタンジオール、ブチルエチルペンタンジオール、２−エチル−１，３−ヘキサンジオール、シクロヘキサンジオール、ビスフェノールＡ、ビスフェノールＦなどの２個の水酸基を有する化合物、グリセリン、トリメチロールプロパン、ペンタエリスリトール等の３個以上の水酸基を有する化合物が挙げられる。
【００９４】
前記二塩基酸は、例えばテレフタル酸、アジピン酸、アゼライン酸、セバチン酸、無水フタル酸、イソフタル酸、トリメリット酸等の脂肪族あるいは芳香族二塩基酸が挙げられる。または、β−ブチロラクトン、β−プロピオラクトン、γ−ブチロラクトン、γ−バレロラクトン、δ−バレロラクトン、ε−カプロラクトン、γ−カプロラクトン、γ−ヘプタノラクトン、α−メチル−β−プロピオラクトン等のラクトン類等の、環状エステル化合物の開環重合により得られるポリエステルポリオールを挙げられる。
【００９５】
ポリカーボネートポリオールは、例えば、（１）グリコール又はビスフェノールと炭酸エステルとの反応、または（２）グリコール又はビスフェノールにアルカリの存在下でホスゲンを反応することで得られる。
【００９６】
前記反応（１）で使用する炭酸エステルは、例えばジメチルカーボネート、ジエチルカーボネート、ジフェニルカーボネート、エチレンカーボネート、プロピレンカーボネートなどが挙げられる。
【００９７】
前記反応（１）および（２）で使用するグリコール又はビスフェノールは、例えば、エチレングリコール、プロピレングリコール、ジプロピレングリコール、ジエチレングリコール、トリエチレングリコール、ブチレングリコール、３−メチル−１，５−ペンタンジオール、２−メチル−１，８−オクタンジオール、３，３'−ジメチロールヘプタン、ポリオキシエチレングリコール、ポリオキシプロピレングリコール、プロパンジオール、１，３−ブタンジオール、１，４−ブタンジオール、１，５−ペンタンジオール、１，６−ヘキサンジオール、１，９−ノナンジオール、ネオペンチルグリコール、オクタンジオール、ブチルエチルペンタンジオール、２−エチル−１，３−ヘキサンジオール、シクロヘキサンジオール；、ビスフェノールＡやビスフェノールＦ等のビスフェノール類；、ビスフェノール類にエチレンオキサイド、プロピレンオキサイド等のアルキレンオキサイドを付加させたビスフェノール類；等が挙げられる。これらの化合物は、単独または２種以上を使用できる。
【００９８】
前記その他のグリコールは、エチレングリコール、ジエチレングリコール、トリエチレングリコール、ブタンジオール、プロパンジオール、１，６−ヘキサンジオール、ネオペンチルグリコール、シクロヘキサンジメタノール等のジオールが挙げられる。また、グリセリン、トリメチロールプロパン、トリメチロールエタン、ペンタエリスリトール、ソルビトール、メチルグルコシド等の、３個以上の水酸基を有する化合物が挙げられる。
【００９９】
前記ポリイソシアネートは、例えば、芳香族ポリイソシアネート、脂肪族ポリイソシアネート、芳香脂肪族ポリイソシアネート、脂環族ポリイソシアネート等が好ましい。
【０１００】
前記芳香族ポリイソシアネートは、１，３−フェニレンジイソシアネート、４，４'−ジフェニルジイソシアネート、１，４−フェニレンジイソシアネート、４，４'−ジフェニルメタンジイソシアネート、２，４−トリレンジイソシアネート、２，６−トリレンジイソシアネート、４，４'−トルイジンジイソシアネート、２，４，６−トリイソシアネートトルエン、１，３，５−トリイソシアネートベンゼン、ジアニシジンジイソシアネート、４，４'−ジフェニルエーテルジイソシアネート、４，４'，４"−トリフェニルメタントリイソシアネート等が挙げられる。
【０１０１】
前記脂肪族ポリイソシアネートは、トリメチレンジイソシアネート、テトラメチレンジイソシアネート、ヘキサメチレンジイソシアネート（ＨＤＩ）、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等が挙げられる。
前記芳香脂肪族ポリイソシアネートは、ω，ω'−ジイソシアネート−１，３−ジメチルベンゼン、ω，ω'−ジイソシアネート−１，４−ジメチルベンゼン、ω，ω'−ジイソシアネート−１，４−ジエチルベンゼン、１，４−テトラメチルキシリレンジイソシアネート、１，３−テトラメチルキシリレンジイソシアネート等が挙げられる。
【０１０２】
前記脂環族ポリイソシアネートは、イソホロンジイソシアネート（ＩＰＤＩ）、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４'−メチレンビス（シクロヘキシルイソシアネート）、１，４−ビス（イソシアネートメチル）シクロヘキサン等が挙げられる。
【０１０３】
また、上記ポリイソシアネートのトリメチロールプロパンアダクト体、イソシアヌレート環を有する３量体等を、併用することができる。ポリフェニルメタンポリイソシアネート（ＰＡＰＩ）、ナフチレンジイソシアネート、及びこれらのポリイソシアネート変性物等を併用することができる。尚、ポリイソシアネート変性物としては、カルボジイミド基、ウレトジオン基、ウレトイミン基、水と反応したビュレット基、イソシアヌレート基のいずれかの基、又はこれらの基の２種以上を有する変性物を使用できる。ポリオールとジイソシアネートの反応物も、ポリイソシアネートとして使用することができる。
【０１０４】
前記ポリイソシアネートの中でも４，４'−ジフェニルメタンジイソシアネート、ヘキサメチレンジイソシアネート、イソホロンジイソシアネート（ＩＰＤＩ）、キシリレンジイソシネート、４，４'−メチレンビス（シクロヘキシルイソシアネート）（水添ＭＤＩ）等の無黄変型、又は難黄変型のポリイシソアネート化合物を使用することが好ましい。
【０１０５】
前記ポリアミノ化合物は、２個以上のアミノ基を有する化合物である。
【０１０６】
ポリアミノ化合物としては、具体的には、エチレンジアミン、トリメチレンジアミン、テトラメチレンジアミン、ペンタメチレンジアミン、ヘキサメチレンジアミン、トリエチレンテトラミン、ジエチレントリアミン、トリアミノプロパン、２，２，４−トリメチルヘキサメチレンジアミン、２−ヒドロキシエチルエチレンジアミン、Ｎ−（２−ヒドロキシエチル）プロピレンジアミン、（２−ヒドロキシエチルプロピレン）ジアミン、（ジ−２−ヒドロキシエチルエチレン）ジアミン、（ジ−２−ヒドロキシエチルプロピレン）ジアミン、（２−ヒドロキシプロピルエチレン）ジアミン、（ジ−２−ヒドロキシプロピルエチレン）ジアミン、ピペラジン等の脂肪族ポリアミン；
イソホロンジアミン、ジシクロヘキシルメタン−４，４'−ジアミン等の脂環式ポリアミン；
フェニレンジアミン、キシリレンジアミン、２，４−トリレンジアミン、２，６−トリレンジアミン、ジエチルトルエンジアミン，３，３'−ジクロロ−４，４'−ジアミノジフェニルメタン、４，４'−ビス−（ｓｅｃ−ブチル）ジフェニルメタン等の芳香族ジアミン；
及びダイマー酸のカルボキシル基をアミノ基に転化したダイマージアミン、末端に一級又は二級アミノ基を有するデンドリマーなどを挙げることができる。
【０１０７】
第２層１６ａ，１６ｂに含まれるこれら樹脂には、必要に応じて、紫外線吸収剤、光安定剤、色素等を配合してもよい。
【０１０８】
重合性組成物の塗布は、ディッピング法、スプレーコート法、スピンコート法、バーコート法などの公知の方法を用いてもよいが、通常は、少量の重合性組成物をコート層付きフィルム１２の第１層１４ａ，１４ｂ上に載置し、後述の工程（ｃ）にて無機ガラス製レンズ基材で樹脂組成物を押圧することで第２層（接着層）１６ａ，１６ｂ形成することが一般的である。
【０１０９】
第２層の厚みは、通常０．０１〜５０ミクロン、好ましくは０．０５〜２０ミクロン、更に好ましくは０．１〜１０ミクロンの範囲である。
【０１１０】
第２層１６ａ，１６ｂとして、これらの樹脂を用いることにより、無機ガラス製レンズ基材と所定のフィルムとの接着性をさらに改善することができる。
【０１１１】
＜工程（ｃ）＞
工程（ｃ）においては、第２層１６ａ，１６ｂ上に無機ガラス製レンズ基材１８ａ，１８ｂを積層する。
通常は、フィルム１２の両面に第１層１４ａ、１４ｂを積層したものの両側を、第２層の１６ａ、１６ｂとなる重合性組成物を接着剤として用いて、無機ガラス製レンズ基材１８ａ、１８ｂと接着させる。接着には加熱するのが一般的であり、通常５０〜１５０℃、好ましくは８０〜１２０℃に加熱するのが好ましい。加熱時間は通常は１０時間以内、好ましくは０．５〜５時間の範囲である。その際、クリップ等を使用して圧力をかけてもよい。
気泡の混入を防止するため、加熱する前に減圧下に放置してもよいし、減圧しながら加熱してもよい。
【０１１２】
以上のような工程を含む製造方法により、図１に示すような本実施形態のレンズを得ることができる。このようなレンズ１０ａは、フィルム１２の一方の面に第１層１４ａと、第２層１６ａと、無機ガラス製レンズ基材１８ａとが順に積層され、他方の面に第１層１４ｂ、第２層１６ｂと、無機ガラス製レンズ基材１８ｂが順に積層されている。このような構成であることにより、無機ガラス製レンズ基材１８ａ，１８ｂとフィルム１２との接着性に優れる。
【０１１３】
本実施形態のレンズは、必要に応じ、片面又は両面にコーティング層を施して用いられる。コーティング層としては、反射防止層、ミラーコート層、防曇コート層、防汚染層、撥水層、耐衝撃性向上コート層等が挙げられる。これらのコーティング層は、それぞれ単独で使用しても複数のコーティング層を多層化して使用してもよい。両面にコーティング層を施す場合、それぞれの面に同様なコーティング層を施しても異なるコーティング層を施してもよい。レンズを製造してからコーティング処理を施してもよいし、予めコーティング処理を施した無機ガラスレンズ基材を用いてレンズを製造してもよい。
【０１１４】
これらのコーティング層には、それぞれ、紫外線からレンズや目を守る目的で紫外線吸収剤、赤外線から目を守る目的で赤外線吸収剤、レンズの耐候性を向上させる目的で光安定剤や酸化防止剤、レンズのファッション性を高める目的で染料や顔料、さらにフォトクロミック染料やフォトクロミック顔料、帯電防止剤、その他、レンズの性能を高める目的で公知の添加剤を併用してもよい。塗布性の改善を目的として各種レベリング剤を使用してもよい。
【０１１５】
反射防止層には無機系と有機系があり、無機系の場合は、一般的には、ＳｉＯ２、ＴｉＯ２等の無機酸化物を用いて真空蒸着法、スパッタリング法、イオンプレーティング法、イオンビームアシスト法、ＣＶＤ法等の乾式法により形成されることが多い。有機系の場合は、一般的には、有機ケイ素化合物と、内部空洞を有するシリカ系微粒子とを含む組成物を用いて湿式により形成されることが多い。
【０１１６】
反射防止層は単層であっても多層であってもよいが、単層で用いる場合はハードコート層の屈折率よりも屈折率が少なくとも０．１以上低くなることが好ましい。効果的に反射防止機能を発現するには多層膜反射防止膜とすることが好ましく、その場合、通常は、低屈折率膜と高屈折率膜とを交互に積層する。この場合も低屈折率膜と高屈折率膜との屈折率差は０．１以上であることが好ましい。高屈折率膜としては、例えば、ＺｎＯ、ＴｉＯ２、ＣｅＯ２、Ｓｂ２Ｏ５、ＳｎＯ２、ＺｒＯ２、Ｔａ２Ｏ５等の膜が、低屈折率膜としては、ＳｉＯ２膜等が挙げられる。膜厚は、通常、５０〜１５０ｎｍ程度である。
さらに、本実施形態のレンズは、必要に応じ、裏面研磨を施してもよい。
【０１１７】
［第２の実施形態］
［レンズ］
図２に示すように、本実施形態のレンズ１０ｂは、フィルム１２と、フィルム１２の一方の面に、ヒドロキシル基を有する化合物由来の構成単位と芳香族ジイソシアネート由来の構成単位とからなるウレタン樹脂を含む第１層（コート層）１４ａと、第１層とは異なる（チオ）ウレタン樹脂、エポキシ樹脂、（ウレタン）ウレア樹脂から選ばれる樹脂を含む第２層（接着層）１６ａと、無機ガラス製レンズ基材１８ａと、が順に積層され、
フィルム１２の他方の面に、第１層１４ａと同一または異なるヒドロキシル基を有する化合物由来の構成単位と芳香族ジイソシアネート由来の構成単位とからなるウレタン樹脂を含む第１層（コート層）１４ｂと、第２層１６ａと同一または異なる第１層とは異なる（チオ）ウレタン樹脂、エポキシ樹脂、（ウレタン）ウレア樹脂から選ばれる第２層（接着層）１６ｂと、プラスチックレンズ基材２０が順に積層されてなる。
【０１１８】
このようなレンズ１０ｂは、無機ガラス製レンズ基材と所定のフィルムとプラスチックレンズ基材との接着性に優れる。
なお、プラスチックレンズ基材２０は、第２層１６ｂに対向する面と反対側の面（露出面）に図示しないコーティング層を備えることもできる。
以下に、本実施形態のレンズ１０ｂの製造方法について説明する。
【０１１９】
［レンズの製造方法］
本実施形態のレンズ１０ｂの製造方法は以下の工程を備える。
工程（ａ）：熱可塑性ポリエステルまたは熱可塑性ポリカーボネートからなるフィルム１２の両面に、第１層（コート層）１４ａ，１４ｂを形成する。
工程（ｂ）：第１層１４ａ，１４ｂ上に、重合性組成物を塗布し、第２層（接着層）１６ａ，１６ｂを形成する。
工程（ｃ）：第２層１６ａ上に無機ガラス製レンズ基材１８ａを積層する。
工程（ｄ）：第２層１６ｂ上にプラスチックレンズ基材２０を積層する。
本実施形態において、工程（ｂ）〜工程（ｄ）の順序は特に限定されない。
なお、工程（ａ）〜工程（ｃ）、さらにレンズ１０ｂ製造後の後工程は、第１実施形態と同じ工程であるので説明を省略する。
以下、各工程に沿って順に説明する。
【０１２０】
＜工程（ｄ）＞
工程（ｄ）においては、第２層１６ｂ上で光学材料用重合性組成物を硬化させて、プラスチックレンズ基材２０を積層することができる。
本実施形態における光学材料用重合性組成物は、ポリイソシアネート化合物と、活性水素化合物とを含むことができる。
【０１２１】
ポリイソシアネート化合物および活性水素化合物としては、第１実施形態に記載のものを用いることができる。
ポリイソシアネート化合物としては、好ましくは、２，４−トリレンジイソシアネート、２，６−トリレンジイソシアネート、ジフェニルメタンジイソシアネート、ｍ−キシリレンジイソシアネート、イソホロンジイソシアネート、ヘキサメチレンジイソシアネート、２，５−ビス（イソシアナトメチル）ビシクロ−[２．２．１]−ヘプタン、２，６−ビス（イソシアナトメチル）ビシクロ−[２．２．１]−ヘプタン、１，３−ビス（イソシアナトメチル）シクロヘキサン、１，４−ビス（イソシアナトメチル）シクロヘキサン、ビス（４−イソシアナトシクロへキシル）メタン、１，５−ペンタメチレンジイソシアネートおよびこれらのポリオール変性体、ウレタン変性体、トリマー変性物から選ばれる１種または２種以上を用いることができる。
【０１２２】
活性水素化合物としては、好ましくは、ペンタエリスリトールテトラキス（３−メルカプトプロピオネート）、ペンタエリスリトールテトラキス（２−メルカプトアセテート）、４−メルカプトメチル−１，８−ジメルカプト−３，６−ジチアオクタン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン、２，５−ジメルカプトメチル−１，４−ジチアン、１，１，３，３−テトラキス（メルカプトメチルチオ）プロパン、４，６−ビス（メルカプトメチルチオ）−１，３−ジチアン、２−（２，２−ビス（メルカプトメチルチオ）エチル）−１，３−ジチエタンよりなる群から選択される１種または２種以上を用いることができる。
【０１２３】
本実施形態におけるそのほかの光学材料用重合性組成物としては、公知の（メタ）アクリル系モノマー、アリル系モノマー、エピスルフィド系モノマー、ウレア系モノマー等が挙げられる。
本実施形態における光学材料用重合性組成物は、第１実施形態の他の成分である、重合触媒、紫外線吸収剤、光安定剤、樹脂改質剤等を含むことができ、さらに離型剤を含むことができる。
【０１２４】
プラスチックレンズ基材としては、（チオ）ウレタン樹脂の他に、ジエチレングルコールビスアリルカーボネート樹脂等のアリル樹脂、（メタ）アクリル樹脂、エピスルフィド樹脂、（ウレタン）ウレア樹脂、ポリカーボネート樹脂、ポリアミド樹脂などが挙げられる。
【０１２５】
プラスチックレンズ基材２０の製造方法は、特に限定されないが、好ましくは注型重合法、（圧縮）射出成型法を挙げることできる。
工程（ｄ）は、例えば、
工程（ａ）〜（ｃ）後の積層体を、第２層１６ｂがモールドから離隔した状態でレンズ注型用鋳型内に固定する工程と、
第２層１６ｂと、前記モールドとの間に形成される空隙に光学材料用重合性組成物を注入する工程と、
前記光学材料用重合性組成物を重合硬化して、第２層１６ｂ上に基材層を積層する工程と、を含むことができる。
【０１２６】
レンズ注型用鋳型は、ガスケットあるいはテープで保持された２個の略円盤状のガラス製のモールドから構成されるものが一般的である。このレンズ注型用鋳型の空間内に、第２層１６ｂを、第２層１６ｂ面が対向するモールド内面と平行となるように設置する。第２層１６ｂとモールドとの間には、空隙部が形成される。
【０１２７】
光学材料用重合性組成物の重合条件は、重合性組成物の組成、触媒の種類と使用量、モールドの形状等によって条件が異なるが、０〜１５０℃の温度で１〜５０時間かけて行われる。場合によっては、５〜１３０℃の温度範囲で保持または徐々に昇温して、１〜３０時間で硬化させることが好ましい。
重合により硬化した積層体を鋳型より離型して、本実施形態のレンズ１０ｂを得ることができる。
【０１２８】
上記は、第２層１６ｂ上で光学材料用重合性組成物を硬化させてプラスチックレンズ基材２０を積層する方法で説明したが、第１層１４ｂを積層したフィルムとプラスチックレンズ基材２０とを第２層１６ｂを接着剤として接着する方法を採ることもできる。
【０１２９】
本実施形態において、重合・離型後の積層体は、必要に応じて、アニール等の加熱処理を行ってもよい。処理温度は、本発明の効果の観点から、通常は８０〜１５０℃の間で行われるが、１００〜１３０℃で行うことが好ましい。処理時間は、本発明の効果の観点から、０．５〜１０時間、好ましくは１〜５時間の範囲である。
【０１３０】
なお、得られたプラスチックレンズ基材２０の表面には、第１実施形態と同様な前記コーティング層を形成してもよく、ハードコート層を形成してもよい。その際にプライマー層を介してもよい。
【０１３１】
［第３の実施形態］
［レンズ］
図３に示すように、本実施形態のレンズ１０ｃは、フィルム１２と、フィルム１２の一方の面に、ヒドロキシル基を有する化合物由来の構成単位と芳香族ジイソシアネート由来の構成単位とからなるウレタン樹脂を含む第１層（コート層）１４ａと、第１層とは異なる（チオ）ウレタン樹脂、エポキシ樹脂、（ウレタン）ウレア樹脂から選ばれる樹脂を含む第２層（接着層）１６ａと、無機ガラス製レンズ基材１８ａと、が順に積層されてなる。
このようなレンズ１０ｃは、無機ガラス製レンズ基材と所定のフィルムとの接着性に優れる。
なお、フィルム１２は、第１層１４ａに対向する面と反対側の面（露出面）に図示しないコーティング層を備えることもできる。
以下に、本実施形態のレンズ１０ｃの製造方法について説明する。
【０１３２】
［レンズの製造方法］
本実施形態のレンズ１０ｃの製造方法は以下の工程を備える。
工程（ａ）：熱可塑性ポリエステルまたは熱可塑性ポリカーボネートからなるフィルム１２の一方の面に、第１層（コート層）１４ａを形成する。
工程（ｂ）：第１層１４ａ上に、重合性組成物を塗布し、第２層（接着層）１６ａを形成する。
工程（ｃ）：第２層１６ａ上に無機ガラス製レンズ基材１８ａを積層する。
なお、工程（ａ）〜工程（ｃ）、さらにレンズ１０ｂ製造後の後工程は、第１実施形態と同じ工程であるので説明を省略する。
【０１３３】
なお、本実施形態においては、フィルム１２の他方の面に、第１実施形態と同様な前記コーティング層を形成してもよく、ハードコート層を形成してもよい。その際にプライマー層を介してもよい。
【０１３４】
本実施形態のレンズの用途としては、偏光レンズや調光レンズ等の眼鏡レンズ、カメラレンズ、発光ダイオード（ＬＥＤ）、プリズム、光ファイバー、情報記録基板、フィルター、発光ダイオード、自動車用光学レンズ、ロボット用光学レンズ等を挙げることができる。
【０１３５】
以上、本発明の実施形態について述べたが、これらは本発明の例示であり、本発明の効果を損なわない範囲で、上記以外の様々な構成を採用することができる。
【実施例】
【０１３６】
以下、本発明を実施例に基づいて具体的に説明するが、本発明はこれらの実施例に限定されるものではない。
【０１３７】
[実施例−１] 
ポリエチレンテレフタレート製偏光フィルム（厚み１４０ミクロン）を予め１４０℃で熱処理を行い、次いで、熱プレス法にて附形温度１６０℃で６Ｃ（カーブ）の湾曲形状に附形した。偏光フィルムを口径７５ｍｍの円状に切断した後、プラズマ照射表面改質装置（ＰＳ−６０１ＳＷ型：ウエッジ株式会社製）を用いて偏光膜の表面と裏面を各２０秒間プラズマ照射し、メタノールで洗浄後風乾した。
コート液の調整として、アシスト７Ｍ（ソテック社製）の主剤７．６９重量部と硬化剤２．３１重量部を混合し、主剤と硬化剤の合計が０．５重量％濃度になるようにトルエン溶媒にて稀釈調整し、濃度０．５重量％アシスト７Ｍコート剤を得た。前記処理をしたポリエチレンテレフタレート製偏光フィルムの両面に、調整した濃度０．５重量％アシスト７Ｍコート剤をディッピング法によりコートし、およそ５０〜６０℃で乾燥させて、コート層付きの附型された偏光ウエハーを得た。
次に、ｍ−キシリレンジイソシアネート５０．６重量部、５，７−ジメルカプトメチル−１，１１−ジメルカプト−３，６，９−トリチアウンデカンと４，７−ジメルカプトメチル−１，１１−ジメルカプト−３，６，９−トリチアウンデカンと４，８−ジメルカプトメチル−１，１１−ジメルカプト−３，６，９−トリチアウンデカンの混合物４９．４重量部、硬化促進剤としてジブチル錫ジクロライド０．０１重量部、および紫外線吸収剤としてＳｅｅｓｏｒｂ  ７０９（シプロ化成社製）０．０５重量部を攪拌して溶解させた後、減圧下で脱泡処理して、チオウレタン樹脂系重合性組成物とした。
凹面に６Ｃ曲面を有する口径７５ｍｍの無機ガラスの凹面に、上記チオウレタン樹脂系重合性組成物２滴を載置し、次いでその上に上記コーティング処理され附型された偏光ウエハーをその面が無機ガラスの面と一致するように載置した。更に偏光ウエハーの上に上記チオウレタン樹脂系重合性組成物２滴を載置し、次いでその上に凸面に６Ｃ曲を有する口径７５ｍｍの無機ガラスを載置した。
二つの無機ガラスをクリップで挟んで固定し、１００℃のオーブンにて３時間放置した。冷却後クリップを取り外して無機ガラス製偏光レンズを得た。
なお、アシスト７Ｍの組成を分析したところ以下のとおりであった。
硬化剤成分：一部ウレタン変性されたジフェニルメタンジイソシアネート
主剤成分：末端水酸基ポリブタジエン
【０１３８】
＜密着性評価＞
得られた偏光レンズをビニール袋で二重に包み、ハンマーにて叩き割って切断面を観察した。無機ガラスと偏光フィルムは十分に密着していた。
＜耐水性評価＞
得られた偏光レンズを５０℃の温水に１００時間浸漬したが、偏光レンズの色が変化することはなかった。
【０１３９】
[実施例−２] 
コート液として濃度０．５重量％アシスト７Ｍコート剤に代えてファウンデーション＃１２３ＬＬＲ−２（ソテック社製）を使用した以外は実施例−１と同様にして無機ガラス製偏光レンズを得た。
なお、ファウンデーション＃１２３ＬＬＲ−２の組成を分析したところ以下のとおりであった。
固形分：３２％
トリレンジイソシアネート／トリメチロールプロパン／エタノール＝１．０／０．１８／０．１１（モル比）
３−（トリメトキシシリル）プロピルメタクリレートを少量含有（０．２５％程度）
溶剤：酢酸エチル、酢酸ブチル（酢酸エチル：酢酸ブチル＝４５：５５）
【０１４０】
＜密着性評価＞
得られた偏光レンズをビニール袋で二重に包み、ハンマーにて叩き割って切断面を観察した。無機ガラスと偏光フィルムは十分に密着していた。
＜耐水性評価＞
得られた偏光レンズを５０℃の温水に１００時間浸漬したが、偏光レンズの色が変化することはなかった。
【０１４１】
[比較例−１] 
ポリエチレンテレフタレート製偏光フィルム（厚み１４０ミクロン）を予め１４０℃で熱処理を行い、次いで、熱プレス法にて附形温度１６０℃で６Ｃ（カーブ）の湾曲形状に附形した。偏光フィルムを口径７５ｍｍの円状に切断した後、プラズマ照射表面改質装置（ＰＳ−６０１ＳＷ型：ウエッジ株式会社製）を用いて偏光膜の表面と裏面を各２０秒間プラズマ照射し、メタノールで洗浄後風乾し偏光ウエハーを得た。
次に、ｍ−キシリレンジイソシアネート５０．６重量部、５，７−ジメルカプトメチル−１，１１−ジメルカプト−３，６，９−トリチアウンデカンと４，７−ジメルカプトメチル−１，１１−ジメルカプト−３，６，９−トリチアウンデカンと４，８−ジメルカプトメチル−１，１１−ジメルカプト−３，６，９−トリチアウンデカンの混合物４９．４重量部、硬化促進剤としてジブチル錫ジクロライド０．０１重量部、および紫外線吸収剤としてＳｅｅｓｏｒｂ  ７０９（シプロ化成社製）０．０５重量部を攪拌して溶解させた後、減圧下で脱泡処理して、チオウレタン樹脂系重合性組成物とした。
凹面に６Ｃ曲面を有する口径７５ｍｍの無機ガラスの凹面に、上記チオウレタン樹脂系重合性組成物２滴を載置し、次いでその上に上記偏光ウエハーをその面が無機ガラスの面と一致するように載置した。更に偏光ウエハーの上に上記チオウレタン樹脂系重合性組成物２滴を載置し、次いでその上に凸面に６Ｃ曲を有する口径７５ｍｍの無機ガラスを載置した。
二つの無機ガラスをクリップで挟んで固定し、１００℃のオーブンにて３時間放置した。冷却後クリップを取り外して無機ガラス製偏光レンズを得た。
【０１４２】
＜密着性評価＞
得られた偏光レンズをビニール袋で二重に包み、ハンマーにて叩き割って切断面を観察した。無機ガラスと偏光フィルムは一部で剥離が見られ、密着性は不充分であった。
＜耐水性評価＞
得られた偏光レンズを５０℃の温水に１００時間浸漬したが、偏光レンズの色が変化することはなかった。
【符号の説明】
【０１４３】
１０ａ、１０ｂ、１０ｃ            レンズ
１２            フィルム
１４ａ，１４ｂ  第１層（コート層）
１６ａ，１６ｂ  第２層（接着層）
１８ａ，１８ｂ  無機ガラス製レンズ基材
２０            プラスチックレンズ基材
【図１】
2017211547.tif 000003
【図２】
2017211547.tif 000004
【図３】
2017211547.tif 000005